(57)【要約】【課題】高彩度で、かつ標準色のマゼンタの色相の色再現性に優れる画像を得ることができるインクの提供。【解決手段】下記一般式（ａ）で表される顔料、有機溶剤、及び水を含有し、波長４００ｎｍから４５０ｎｍにおける吸光度の最小値をＸとし、波長５００ｎｍから５５０ｎｍにおける吸光度の最大値をＹとし、波長５５１ｎｍから６００ｎｍにおける吸光度の最大値をＺとしたときの、吸光度比（Ｘ／Ｙ）が、０．１０以上０．２０以下であり、吸光度比（Ｚ／Ｙ）が、１．５５以上１．８０以下であるインクである。【選択図】なし【特許請求の範囲】
【請求項１】
下記一般式（ａ）で表される顔料、有機溶剤、及び水を含有し、
波長４００ｎｍから４５０ｎｍにおける吸光度の最小値をＸとし、
波長５００ｎｍから５５０ｎｍにおける吸光度の最大値をＹとし、
波長５５１ｎｍから６００ｎｍにおける吸光度の最大値をＺとしたときの、
吸光度比（Ｘ／Ｙ）が、０．１０以上０．２０以下であり、
吸光度比（Ｚ／Ｙ）が、１．５５以上１．８０以下であることを特徴とするインク。
【化１】
2017105971.tif 000057
（ただし、前記一般式（ａ）中、Ｒ１は、水素原子、及び下記一般式（Ａ）で表される基のいずれかを表す。）
【化２】
2017105971.tif 000058
（ただし、前記一般式（Ａ）中、Ａ１、Ａ２、及びＡ３は、それぞれ独立に、水素原子、塩素原子、メチル基、及びメトキシ基のいずれかを表す。）
【請求項２】
記録媒体上に形成した前記インクの付着量が０．９６ｍｇ／ｃｍ２であるときの画像における、Ｌ＊ａ＊ｂ＊表色系による、Ｌ＊が４６以上であり、ａ＊が７４以上であり、ｂ＊が−５以下である請求項１に記載のインク。
【請求項３】
共重合体をさらに含有し、
前記共重合体が、下記一般式（ｂ）で表される構造単位と、下記一般式（ｃ）で表される構造単位、及び下記一般式（ｄ）で表される構造単位のいずれかと、を有する請求項１から２のいずれかに記載のインク。
【化３】
2017105971.tif 000059
（ただし、前記一般式（ｂ）中、Ｒ２は、水素原子及びメチル基のいずれかを表し、Ｍ＋は、水素イオン及び陽イオンのいずれかを表す。）
【化４】
2017105971.tif 000060
（ただし、前記一般式（ｃ）中、Ｒ３は、水素原子及びメチル基のいずれかを表し、Ｌは、単結合及び炭素数２以上１８以下のアルキレン基のいずれかを表す。）
【化５】
2017105971.tif 000061
（ただし、前記一般式（ｄ）中、Ｒ４は、水素原子及びメチル基のいずれかを表し、Ｌは、単結合及び炭素数２以上１８以下のアルキレン基のいずれかを表す。）
【請求項４】
前記一般式（ｂ）で表される構造単位のモル数（Ｍ１）と、前記一般式（ｃ）で表される構造単位及び前記一般式（ｄ）で表される構造単位のいずれかのモル数（Ｍ２）とのモル数比（Ｍ１／Ｍ２）が、０．５以上３以下である請求項１から３のいずれかに記載のインク。
【請求項５】
前記共重合体の重量平均分子量が、１０，０００以上３０，０００以下である請求項３から４のいずれかに記載のインク。
【請求項６】
前記共重合体の含有量（質量％）と、前記顔料の含有量（質量％）との質量比（顔料／共重合体）が、２．０以上６．０以下である請求項３から５のいずれかに記載のインク。
【請求項７】
前記有機溶剤が、３−エチル−３−ヒドロキシメチルオキセタン、イソプロピリデングリセロール、及び３−ブトキシ−Ｎ，Ｎ−ジメチルプロピオンアミドから選択される少なくとも１種を含有する請求項１から６のいずれかに記載のインク。
【請求項８】
フッ素界面活性剤をさらに含有し、
前記フッ素界面活性剤が、下記一般式（ｅ）で表される化合物、及び下記一般式（ｆ）で表される化合物の少なくともいずれかである請求項１から７のいずれかに記載のインク。
【化６】
2017105971.tif 000062
（ただし、前記一般式（ｅ）中、ａは、８以上９以下の整数である。）
【化７】
2017105971.tif 000063
（ただし、前記一般式（ｆ）中、ｂは、８以上９以下の整数である。）
【請求項９】
請求項１から８のいずれかに記載のインクを容器中に収容してなることを特徴とするインク収容容器。
【請求項１０】
請求項１から８のいずれかに記載のインクに刺激を印加し、前記インクを飛翔させて記録媒体に画像を記録するインク飛翔手段を有することを特徴とするインクジェット記録装置。
【請求項１１】
記録媒体と、前記記録媒体上に下記一般式（ａ）で表される顔料を含有する画像と、を有し、
前記画像における、Ｌ＊ａ＊ｂ＊表色系による、Ｌ＊が４６以上であり、ａ＊が７４以上であり、ｂ＊が−５以下であることを特徴とする記録物。
【化８】
2017105971.tif 000064
（ただし、前記一般式（ａ）中、Ｒ１は、水素原子、及び下記一般式（Ａ）で表される基のいずれかを表す。）
【化９】
2017105971.tif 000065
（ただし、前記一般式（Ａ）中、Ａ１、Ａ２、及びＡ３は、それぞれ独立に、水素原子、塩素原子、メチル基、及びメトキシ基のいずれかを表す。）
【発明の詳細な説明】
【技術分野】
【０００１】
本発明は、インク、インク収容容器、インクジェット記録装置、及び記録物に関する。
【背景技術】
【０００２】
インクジェットプリンタは、低騒音、低ランニングコストといった利点から目覚しく普及し、普通紙に印字可能なカラープリンタも市場に盛んに投入されるようになっている。
【０００３】
しかし、画像の色再現性、耐擦過性、耐久性、耐光性、画像の乾燥性、文字にじみ（フェザリング）、色境界にじみ（カラーブリード）、両面印刷性、吐出安定性等の要求される総ての特性を満足することは非常に困難であり、用途に応じて優先される特性により用いるインクが選択されている。
【０００４】
マゼンタインクにはキナクリドン顔料が広く用いられており、色相及び耐光性に優れるという特徴を有している。しかし、前記キナクリドン顔料は、着色力が弱く、所望の発色を得るためにはマゼンタインク中における顔料濃度を高くするなど、記録媒体への顔料の付着量を多くする必要があるが、前記顔料濃度を高くすることによりマゼンタインクの保存安定性、及び吐出安定性が劣ることがある。
【０００５】
このため、着色力がキナクリドン顔料よりも強く、キナクリドン顔料の顔料濃度のおよそ半分の顔料濃度でもキナクリドン顔料と同等の彩度及び濃度を得ることができるＣ．Ｉ．ピグメントレッド１５０、Ｃ．Ｉ．ピグメントレッド２６９等のアゾ顔料が知られている。しかし、前記アゾ顔料は、付着量を高くすると赤色が強くなり、標準色のマゼンタの色相からずれてしまうため、マゼンタインクとして使用するには問題があった。
【０００６】
そこで、オフセットコート紙等の低吸収性記録媒体に印字した際に、印字濃度、光沢度、及び画像再現性に優れる画像を得ることができる、キナクリドン顔料と、Ｃ．Ｉ．ピグメントレッド１５０、Ｃ．Ｉ．ピグメントレッド２６９等のアゾ顔料と、を含有するインクジェット記録用水性インクの製造方法が提案されている（例えば、特許文献１参照）。
【発明の概要】
【発明が解決しようとする課題】
【０００７】
本発明は、高彩度で、かつ標準色のマゼンタの色相の色再現性に優れる画像を得ることができるインクを提供することを目的とする。
【課題を解決するための手段】
【０００８】
前記課題を解決するための手段としての本発明のインクは、下記一般式（ａ）で表される顔料、有機溶剤、及び水を含有し、波長４００ｎｍから４５０ｎｍにおける吸光度の最小値をＸとし、波長５００ｎｍから５５０ｎｍにおける吸光度の最大値をＹとし、波長５５１ｎｍから６００ｎｍにおける吸光度の最大値をＺとしたときの、吸光度比（Ｘ／Ｙ）が、０．１０以上０．２０以下であり、吸光度比（Ｚ／Ｙ）が、１．５５以上１．８０以下である。
【化１】
2017105971.tif 000002
（ただし、前記一般式（ａ）中、Ｒ１は、水素原子、及び下記一般式（Ａ）で表される基のいずれかを表す。）
【化２】
2017105971.tif 000003
（ただし、前記一般式（Ａ）中、Ａ１、Ａ２、及びＡ３は、それぞれ独立に、水素原子、塩素原子、メチル基、及びメトキシ基のいずれかを表す。）
【発明の効果】
【０００９】
本発明によると、高彩度で、かつ標準色のマゼンタの色相の色再現性に優れる画像を得られるインクを提供することができる。
【図面の簡単な説明】
【００１０】
【図１】図１は、シリアル型画像形成装置の一例を示す斜視説明図である。
【図２】図２は、図１の装置のメインタンクの一例を示す斜視説明図である。
【図３】図３は、実施例５のインクの吸光スペクトルを示す図である。
【図４】図４は、実施例５、及び比較例１のインクの吸光スペクトルを示す図である。
【発明を実施するための形態】
【００１１】
本発明のインクは、下記一般式（ａ）で表される顔料、有機溶剤、及び水を含有し、波長４００ｎｍから４５０ｎｍにおける吸光度の最小値をＸとし、波長５００ｎｍから５５０ｎｍにおける吸光度の最大値をＹとし、波長５５１ｎｍから６００ｎｍにおける吸光度の最大値をＺとしたときの、吸光度比（Ｘ／Ｙ）が、０．１０以上０．２０以下であり、吸光度比（Ｚ／Ｙ）が、１．５５以上１．８０以下であり、更に必要に応じて、共重合体、及びその他の成分を含有してなる。
【化３】
2017105971.tif 000004
（ただし、前記一般式（ａ）中、Ｒ１は、水素原子、及び下記一般式（Ａ）で表される基のいずれかを表す。）
【化４】
2017105971.tif 000005
（ただし、前記一般式（Ａ）中、Ａ１、Ａ２、及びＡ３は、それぞれ独立に、水素原子、塩素原子、メチル基、及びメトキシ基のいずれかを表す。）
本発明のインクは、従来のインクでは、キナクリドン顔料を混合することで、前記一般式（ａ）に示すアゾ顔料の高い発色性を生かすことができなくなり、吸収性が低いためインク付着量を制限する必要があるオフセットコート紙においては、特に充分な印字濃度や彩度が得られなくなるという問題が生じるという知見に基づくものである。
【００１２】
また、本発明者らは、以下の知見を得た。
Ｃ．Ｉ．ピグメントレッド１５０、Ｃ．Ｉ．ピグメントレッド２６９等のアゾ顔料である一般式（ａ）で表される顔料を含有するインクを用いて形成した画像における吸光度は、図３に示すように、波長４００ｎｍから４５０ｎｍにおける吸光度が大きいため、記録媒体に対する付着量を大きくすると色相が赤味を帯びてきてしまうという問題がある。そこで、色相が赤味を帯びる付着量に達する前に目標のマゼンタの色相が再現できれば、色再現性が良く顔料付着量の少ないインクを実現することができる。すなわち、波長４００ｎｍから４５０ｎｍにおける吸光度の最小値をＸとし、波長５００ｎｍから５５０ｎｍにおける吸光度の最大値をＹとし、波長５５１ｎｍから６００ｎｍにおける吸光度の最大値をＺとした場合に、吸光度比（Ｘ／Ｙ）、及び吸光度比（Ｚ／Ｙ）が所定の範囲であることで、得られる画像において、標準色のマゼンタの色相の色再現性に優れることを知見した。
【００１３】
［吸光度比（Ｘ／Ｙ）、及び吸光度比（Ｚ／Ｙ）］
本発明のインクを用いて、波長４００ｎｍから４５０ｎｍにおける吸光度の最小値をＸとし、波長５００ｎｍから５５０ｎｍにおける吸光度の最大値をＹとし、波長５５１ｎｍから６００ｎｍにおける吸光度の最大値をＺとしたときに、吸光度（Ｘ／Ｙ）としては、０．１０以上０．２０以下であり、０．１以上０．１７以下が好ましい。また、吸光度比（Ｚ／Ｙ）としては、１．５５以上１．８０以下であり、１．５９以上１．７０以下が好ましい。前記吸光度（Ｘ／Ｙ）が０．２０以下であると、また、吸光度比（Ｚ／Ｙ）が１．５５以上であると、色相が赤味にずれることを防止でき、前記吸光度（Ｘ／Ｙ）が０．１０以上であると、また、吸光度比（Ｚ／Ｙ）が１．８０以下であると、青味にずれることを防止できる。前記吸光度（Ｘ／Ｙ）及び吸光度比（Ｚ／Ｙ）が、所定の範囲内であることで、標準色（Ｊａｐａｎ  ｃｏｌｏｒ  ｖｅｒ．２）のマゼンタの色相（Ｌ＊が４６．３、ａ＊：７４．４、ｂ＊：−４．８）の色再現性に優れる画像を得ることができる。
【００１４】
前記標準色のマゼンタの色相の再現性は、測定値と標準色のマゼンタの色相（Ｌ＊が４６．３、ａ＊：７４．４、ｂ＊：−４．８）との色差により確認することができる。前記色差（ΔＥ）は、下記数式により求めることができる。前記色差が小さいほど、標準色のマゼンタの色相と近い色相を得ることができ、色再現性に優れる画像を得ることができる点で有利である。前記有利な点は、一般式（ａ）の顔料が記録媒体の表面に集中しているほど顕著に現れ、記録媒体がコート紙や受容層を表面に設けた専用光沢紙の場合に大きな効果が得られる。なお、前記Ｌ＊ａ＊ｂ＊の値は、反射型カラー分光測色濃度計（Ｘ−Ｒｉｔｅ社製）を用いて測定することができる。
【数１】
2017105971.tif 000006
【００１５】
本発明のインクを用いて、前記インクの付着量が０．９６ｍｇ／ｃｍ２で記録媒体上に画像を形成した場合の画像における、Ｌ＊ａ＊ｂ＊表色系による、Ｌ＊は４６以上が好ましく、ａ＊は７４以上が好ましく、ｂ＊は−５以下が好ましい。前記Ｌ＊、前記ａ＊、及び前記ｂ＊が、好ましい範囲内であると、標準色のマゼンタの色相と近い色相を得ることができ、色再現性に優れる画像を得ることができる点で有利である。
【００１６】
＜一般式（ａ）で表される顔料＞
前記一般式（ａ）で表される顔料は、下記一般式（ａ）で表されれば特に制限はなく、目的に応じて適宜選択することができる。
【化５】
2017105971.tif 000007
（ただし、前記一般式（ａ）中、Ｒ１は、水素原子、及び下記一般式（Ａ）で表される基のいずれかを表す。）
【化６】
2017105971.tif 000008
（ただし、前記一般式（Ａ）中、Ａ１、Ａ２、及びＡ３は、それぞれ独立に、水素原子、塩素原子、メチル基、及びメトキシ基のいずれかを表す。）
【００１７】
前記一般式（ａ）で表される顔料としては、例えば、下記構造式（１−１）で表されるＣ．Ｉ．ピグメントレッド１４６、下記構造式（１−２）で表されるＣ．Ｉ．ピグメントレッド１４６、下記構造式（１−３）で表されるＣ．Ｉ．ピグメントレッド１４７、下記構造式（１−４）で表されるＣ．Ｉ．ピグメントレッド１５０、Ｃ．Ｉ．ピグメントレッド１８４（前記ピグメントレッド１４６と前記ピグメントレッド１４７の混合物）、下記構造式（１−５）で表されるＣ．Ｉ．ピグメントレッド２６９（Ｃ．Ｉ．ピグメントレッド２３８）などが挙げられる。これらは、１種単独で使用してもよいし、２種以上を併用してもよい。これらの中でも、発色性、及び分散安定性の点から、Ｃ．Ｉ．ピグメントレッド１５０、Ｃ．Ｉ．ピグメントレッド１８４、Ｃ．Ｉ．ピグメントレッド２６９が好ましい。
また、本発明で使用する顔料は、適宜合成してもよく、市販品を使用してもよい。
【００１８】
【化７】
2017105971.tif 000009
前記構造式（１−１）は、前記一般式（Ａ）中のＡ１、Ａ２、及びＡ３が水素原子である。
【００１９】
【化８】
2017105971.tif 000010
前記構造式（１−２）は、前記一般式（Ａ）中のＡ１がメトキシ基、Ａ２が塩素原子、及びＡ３がメトキシ基である。
【００２０】
【化９】
2017105971.tif 000011
前記構造式（１−３）は、前記一般式（Ａ）中のＡ１がメチル基、Ａ２が水素原子、Ａ３が塩素原子である。
【００２１】
【化１０】
2017105971.tif 000012
前記構造式（１−４）は、前記一般式（ａ）中のＲ１が、水素原子である。
【００２２】
【化１１】
2017105971.tif 000013
前記構造式（１−５）は、前記一般式（Ａ）中のＡ１がメトキシ基、Ａ２が水素原子、Ａ３が塩素原子である。
【００２３】
前記一般式（ａ）で表される顔料の含有量としては、インク全量に対して、０．５質量％以上１０質量％以下が好ましく、１質量％以上７質量％以下がより好ましく、２質量％以上５質量％以下が特に好ましい。前記含有量が、０．５質量％以上であると、着色力に優れるため、画像濃度、及び画像の彩度を向上でき、１０質量％以下であると、インクの保存安定性を向上でき、かつ画像がくすみを防止できる。
【００２４】
＜共重合体＞
前記共重合体は、顔料の分散剤として含有することができる。
【００２５】
前記共重合体としては、例えば、アクリル酸系共重合体、ビニル系共重合体、ポリエステル系共重合体、ポリウレタン系共重合体などが挙げられる。ここで、アクリル酸系共重合体とは、アクリル酸誘導体モノマー及び／又はメタクリル酸誘導体モノマーを用いた共重合体をいう。前記アクリル酸誘導体モノマー、及び前記メタクリル酸誘導体モノマーとしては、例えば、疎水性モノマー、及び親水性モノマーを用いることができる。
【００２６】
前記共重合体としては、例えば、下記一般式（ｂ）で表される構造単位及び下記一般式（ｃ）で表される構造単位を有する共重合体、下記一般式（ｂ）で表される構造単位及び下記一般式（ｄ）で表される構造単位を有する共重合体などが挙げられる。これらは、１種単独で使用してもよいし、２種以上を併用してもよい。
【００２７】
【化１２】
2017105971.tif 000014
（ただし、前記一般式（ｂ）中、Ｒ２は、水素原子及びメチル基のいずれかを表し、Ｍ＋は、水素イオン及び陽イオンのいずれかを表す。）
【００２８】
【化１３】
2017105971.tif 000015
（ただし、前記一般式（ｃ）中、Ｒ３は、水素原子及びメチル基のいずれかを表し、Ｌは、単結合及び炭素数２以上１８以下のアルキレン基のいずれかを表す。）
【００２９】
【化１４】
2017105971.tif 000016
（ただし、前記一般式（ｄ）中、Ｒ４は、水素原子及びメチル基のいずれかを表し、Ｌは、単結合及び炭素数２以上１８以下のアルキレン基のいずれかを表す。）
【００３０】
前記一般式（ｂ）中のＭ＋である陽イオンとしては、リチウムイオン、ナトリウムイオン、カリウムイオン、マグネシウムイオン、カルシウムイオン、アンモニウムイオン；エタノールアミン、ジエタノールアミン、トリエタノールアミン、メチルエタノールアミン、メチルジエタノールアミン、ジメチルエタノールアミン（ＤＭＡＥ）、モノプロパノールアミン、ジプロパノールアミン、トリプロパノールアミン、イソプロパノールアミン、トリスヒドロキシメチルアミノメタン、２−アミノ−２−エチル−１，３プロパンジオール、テトラエチルアンモニウムヒドロキシド（ＴＥＡＨ）、コリン、モルホリン、Ｎ−メチルモノホルリン、Ｎ−メチル−２−ピロリドン、２−ピロリドン等に由来する陽イオンなどが挙げられる。
【００３１】
前記一般式（ｂ）で表される構造単位及び前記一般式（ｃ）で表される構造単位を有する共重合体は、下記反応式（１）〜（３）に示すようにして得ることができる。
まず、ナフタレンカルボニルクロリド（Ａ−１）と過剰量のジオール化合物（ＨＯ−Ｌ−ＯＨ）を、アミン又はピリジン等の酸受容剤の存在下で縮合反応させて、ナフタレンカルボン酸ヒドロキシアルキルエステル（Ａ−２）を得る。次いで、２−メタクリロイルオキシエチルイソシアネート（Ａ−３）と前記（Ａ−２）とを反応させることで、一般式（ｃ）で表される構造単位（Ａ−４）を得ることができる。次に、ラジカル重合開始剤の存在下で、前記一般式（ｃ）で表される構造単位（Ａ−４）と、（メタ）アクリル酸モノマー（Ａ−５）とを共重合させることで、共重合体（Ａ−６）が得られる。ここで、一般式（ｃ）で表される構造単位（Ａ−４）の重量平均分子量は、一般式（ｃ）中のＬが炭素数２以上１８以下のアルキレン基、及びＲ２が水素原子又はメチル基であることから、３５７以上５９６以下である。
【００３２】
【化１５】
2017105971.tif 000017
【００３３】
前記ラジカル重合開始剤としては、特に制限はなく、目的に応じて適宜選択することができ、例えば、パーオキシケタール、ハイドロパーオキサイド、ジアルキルパーオキサイド、ジアシルパーオキサイド、パーオキシジカーボネート、パーオキシエステル、シアノ系のアゾビスイソブチロニトリル、アゾビス（２−メチルブチロニトリル）、アゾビス（２，２’−イソバレロニトリル）、非シアノ系のジメチル−２，２’−アゾビスイソブチレートなどが挙げられる。これらは、１種単独で使用してもよいし、２種以上を併用してもよい。これらの中でも、重量平均分子量の制御がしやすく、分解温度が低い点から、有機過酸化物、アゾ系化合物が好ましく、アゾ系化合物がより好ましい。
【００３４】
前記ラジカル重合開始剤の含有量としては、特に制限はなく、目的に応じて適宜選択することができるが、重合性モノマー全量に対して、１質量％以上１０質量％以下が好ましい。
【００３５】
前記ポリマーの重量平均分子量を調整するために、連鎖移動剤を適量添加してもよい。
前記連鎖移動剤としては、例えば、メルカプト酢酸、メルカプトプロピオン酸、２−プロパンチオール、２−メルカプトエタノール、チオフェノール、ドデシルメルカプタン、１−ドデカンチオール、チオグリセロールなどが挙げられる。これらは、１種単独で使用してもよいし、２種以上を併用してもよい。
【００３６】
また、重合温度、及び重合時間は、特に制限はなく、目的に応じて適宜選択することができる。
前記重合温度としては、特に制限はなく、目的に応じて適宜選択することができるが、５０℃以上１５０℃以下が好ましく、６０℃以上１００℃以下がより好ましい。
前記重合時間としては、特に制限はなく、目的に応じて適宜選択することができるが、３時間以上４８時間以下が好ましい。
【００３７】
［モル数比（Ｍ１／Ｍ２）］
前記一般式（ｂ）で表される構造単位のモル数（Ｍ１）と、前記一般式（ｃ）で表される構造単位及び前記一般式（ｄ）で表される構造単位のいずれかのモル数（Ｍ２）とのモル数比（Ｍ１／Ｍ２）としては、０．１以上１０以下が好ましく、０．３以上５以下がより好ましく、０．５以上３以下が特に好ましい。前記モル数比（Ｍ１／Ｍ２）が、０．１以上１０以下であると、顔料を吸着する能力を向上できる。
【００３８】
−顔料分散方法−
前記共重合体を用いて、顔料を分散する方法としては、例えば、ビーズミルやボールミルのようなボールを用いた混練分散機、ロールミルのような剪断力を用いた混練分散機、超音波分散機などを用いることができる。
【００３９】
前記共重合体のイオン性基をアルカリ金属、有機アミンを用いて中和することで水に対する親和性が増し、共重合体に水分散性を付与することができる。
【００４０】
前記アルカリ金属としては、例えば、リチウム、ナトリウム、カリウムなどが挙げられる。
前記有機アミンとしては、例えば、モノメチルアミン、ジメチルアミン、トリメチルアミン、モノエチルアミン、ジエチルアミン、トリエチルアミン、テトラエチルアンモニウムヒドロキシド等のアルキルアミン類；エタノールアミン、ジエタノールアミン、トリエタノールアミン、メチルエタノールアミン、メチルジエタノールアミン、ジメチルエタノールアミン、モノプロパノールアミン、ジプロパノールアミン、トリプロパノールアミン、イソプロパノールアミン、トリスヒドロキシメチルアミノメタン、２−アミノ−２−エチル−１，３−プロパンジオール（ＡＥＰＤ）等のアルコールアミン類；コリン、モルホリン、Ｎ−メチルモノホルリン、Ｎ−メチル−２−ピロリドン、２−ピロリドン等の環状アミンなどが挙げられる。これらの中でも、画像濃度、及び保存安定性の点から、テトラエチルアンモニウムヒドロキシドが好ましい。
【００４１】
前記共重合体は、前記一般式（ｂ）で表される構造単位、前記一般式（ｃ）で表される構造単位、前記一般式（ｄ）で表される構造単位以外に、その他の重合性モノマーからなる繰り返し構造単位を有することができる。
前記その他の重合性モノマーとしては、特に制限はなく、目的に応じて適宜選択することができ、例えば、重合性疎水性モノマー、重合性親水性モノマー、重合性界面活性剤、非イオン性界面活性剤、フッ素界面活性剤などが挙げられる。なお、前記フッ素界面活性剤とは、その構造中にフッ素を有していればよく、フッ素系界面活性剤も含まれる意味である。
【００４２】
前記重合性疎水性モノマーとしては、特に制限はなく、目的に応じて適宜選択することができ、例えば、（メタ）アクリル酸ベンジル、スチレン、α−メチルスチレン、４−ｔ−ブチルスチレン、４−クロロメチルスチレン等の芳香族環を有する不飽和エチレンモノマー；（メタ）アクリル酸メチル、（メタ）アクリル酸エチル、（メタ）アクリル酸−ｎ−ブチル、マレイン酸ジメチル、イタコン酸ジメチル、フマル酸ジメチル、（メタ）アクリル酸ラウリル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸ノナデシル、（メタ）アクリル酸エイコシル、（メタ）アクリル酸ヘンイコシル、（メタ）アクリル酸ドコシル等の（メタ）アクリル酸アルキル；１−ヘプテン、３，３−ジメチル−１−ペンテン、４，４−ジメチル−１−ペンテン、３−メチル−１−ヘキセン、４−メチル−１−ヘキセン、５−メチル−１−ヘキセン、１−オクテン、３，３−ジメチル−１−ヘキセン、３，４−ジメチル−１−ヘキセン、４，４−ジメチル−１−ヘキセン、１−ノネン、３，５，５−トリメチル−１−ヘキセン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン、１−ドコセ等のアルキル基を有する不飽和エチレンモノマーなどが挙げられる。これらは、１種単独で使用してもよいし、２種以上を併用してもよい。
【００４３】
前記重合性親水性モノマーとしては、特に制限はなく、目的に応じて適宜選択することができ、例えば、（メタ）アクリル酸又はその塩、マレイン酸又はその塩、マレイン酸モノメチル、イタコン酸、イタコン酸モノメチル、フマル酸、４−スチレンスルホン酸、２−アクリルアミド−２−メチルプロパンスルホン酸、２−メタクリロキシエチルアシッドホスホエート、１−メタクリロキシエタン−１，１−ジホスホン酸等のアニオン性不飽和エチレンモノマー；（メタ）アクリル酸２−ヒドロキシエチル、ジエチレングリコールモノ（メタ）アクリレート、トリエチレングリコールモノ（メタ）アクリレート、テトラエチレングリコールモノ（メタ）アクリレート、ポリエチレングリコールモノ（メタ）アクリレート、（メタ）アクリルアミド、Ｎ−メチロール（メタ）アクリルアミド、Ｎ−ビニルホルムアミド、Ｎ−ビニルアセトアミド、Ｎ−ビニルピロリドン、アクリルアミド、Ｎ，Ｎ−ジメチルアクリルアミド、Ｎ−ｔ−ブチルアクリルアミド、Ｎ−オクチルアクリルアミド、Ｎ−ｔ−オクチルアクリルアミド、ダイアセトンアミド等の非イオン性不飽和エチレンモノマーなどが挙げられる。これらは、１種単独で使用してもよいし、２種以上を併用してもよい。
【００４４】
前記重合性界面活性剤としては、特に制限はなく、目的に応じて適宜選択することができ、例えば、ラジカル重合可能な不飽和二重結合性基を分子内に少なくとも１つ以上有するアニオン性界面活性剤又は非イオン性界面活性剤などが挙げられる。これらは、１種単独で使用してもよいし、２種以上を併用してもよい。
【００４５】
前記アニオン性界面活性剤としては、例えば、硫酸アンモニウム塩基（−ＳＯ３−ＮＨ４＋）などの硫酸塩基とアリル基（−ＣＨ２−ＣＨ＝ＣＨ２）とを有する炭化水素化合物、硫酸アンモニウム塩基（−ＳＯ３−ＮＨ４＋）等の硫酸塩基とメタクリル基〔−ＣＯ−Ｃ（ＣＨ３）＝ＣＨ２〕とを有する炭化水素化合物、又は硫酸アンモニウム塩基（−ＳＯ３−ＮＨ４＋）などの硫酸塩基と１−プロペニル基（−ＣＨ＝ＣＨ２ＣＨ３）とを有する芳香族炭化水素化合物などが挙げられる。
前記アニオン性界面活性剤としては、市販品を用いることができ、前記市販品としては、例えば、三洋化成工業株式会社製のエレミノールＪＳ−２０、及びＲＳ−３００、第一工業製薬株式会社製のアクアロンＫＨ−１０、アクアロンＫＨ−１０２５、アクアロンＫＨ−０５、アクアロンＨＳ−１０、アクアロンＨＳ−１０２５、アクアロンＢＣ−０５１５、アクアロンＢＣ−１０、アクアロンＢＣ−１０２５、アクアロンＢＣ−２０、及びアクアロンＢＣ−２０２０などが挙げられる。これらは、１種単独で使用してもよいし、２種以上を併用してもよい。
【００４６】
前記非イオン性界面活性剤としては、特に制限はなく、目的に応じて適宜選択することができ、例えば、１−プロペニル基（−ＣＨ＝ＣＨ２ＣＨ３）とポリオキシエチレン基〔−（Ｃ２Ｈ４Ｏ）ｎ−Ｈ〕とを有する炭化水素化合物又は芳香族炭化水素化合物が挙げられる。
前記非イオン性界面活性剤としては、市販品を用いることができ、前記市販品としては、例えば、第一工業製薬株式会社製のアクアロンＲＮ−２０、アクアロンＲＮ−２０２５、アクアロンＲＮ−３０、アクアロンＲＮ−５０、花王株式会社製のラテムルＰＤ−１０４、ラテムルＰＤ−４２０、ラテムルＰＤ−４３０、ラテムルＰＤ−４５０などが挙げられる。これらは、１種単独で使用してもよいし、２種以上を併用してもよい。
【００４７】
前記重合性界面活性剤の含有量としては、前記一般式（ｂ）で表される構造単位を形成するモノマーと、前記一般式（ｃ）で表される構造単位を形成するモノマー又は前記一般式（ｄ）で表される構造単位を形成するモノマー全量に対して、０．１質量％以上１０質量％以下が好ましい。
【００４８】
前記共重合体しては、撹拌機、温度計、窒素導入管を備えたフラスコ内の溶媒に、モノマー成分を重合開始剤存在下で、窒素ガス還流下、５０℃以上１５０℃以下の温度で反応させることで得ることができる。合成した共重合体の水溶液又は水分散液の粘度の調整は、重量平均分子量を変えることで可能であり、重合時のモノマー濃度、重合開始剤の含有量、重合温度、重合時間を変えればよい。
【００４９】
前記重合温度としては、高温にて短時間で重合することで低分子量の共重合体が得られやすく、低温度にて長時間かけて重合することで高分子量の共重合体が得られやすい傾向にある。
【００５０】
前記重合開始剤の含有量としては、前記含有量が多いと低平均分子量の共重合体が得られやすく、前記含有量が少ないと高平均分子量の共重合体が得られやすい傾向にある。
【００５１】
前記反応時のモノマー濃度としては、モノマー濃度が高いと低平均分子量の共重合体が得られやすく、モノマー濃度が低いと高平均分子量の共重合体が得られやすい傾向にある。
【００５２】
前記共重合体の重量平均分子量としては、特に制限はなく、目的に応じて適宜選択することができるが、３，０００以上６０，０００以下が好ましく、５，０００以上４０，０００以下がより好ましく、１０，０００以上３０，０００以下が特に好ましい。前記重量平均分子量が、３，０００以上６０，０００以下であると、インクジェット記録用インクに用いた場合、分散安定性、及び吐出安定性が良好となる点で有利である。
前記重量平均分子量は、例えば、ゲル浸透クロマトグラフィー（ＧＰＣ）により測定することができる。具体的には、カラム恒温槽（商品名：ＣＴＯ−２０Ａ、株式会社島津製作所製）、検出器（商品名：ＲＩＤ−１０Ａ、株式会社島津製作所製）、溶離液流路（商品名：ポンプＬＣ−２０ＡＤ、株式会社島津製作所製）、脱気装置（商品名：ＤＧＵ−２０Ａ、株式会社島津製作所製）及びオートサンプラー（商品名：ＳＩＬ−２０Ａ、株式会社島津製作所製）を用いて、ゲル浸透クロマトグラフィー（ＧＰＣ）法により測定することができる。カラムとしては、排除限界分子量が２×１０５の水系ＳＥＣカラムＴＳＫｇｅｌＧ３０００ＰＷＸＬと、排除限界分子量が２．５×１０６のＴＳＫｇｅｌＧ５０００ＰＷＸＬと、排除限界分子量が５×１０７のＴＳＫｇｅｌＧ６０００ＰＷＸＬ（東ソー株式会社製）を接続したものを用いることができる。サンプルとしては、溶離液で２ｇ／１００ｍＬに調製したものを用いることができる。前記溶離液としては、酢酸及び酢酸ナトリウムの含有量をそれぞれ０．５ｍｏｌ／Ｌに調整した水溶液を用いることができる。カラム温度を４０℃とし、流速を１．０ｍＬ／ｍｉｎとすることができる。較正曲線は、重量平均分子量が、１，０６５、５，０５０、２４，０００、５０，０００、１０７，０００、１４０，０００、２５０，０００、５４０，０００、９２０，０００の９種のポリエチレングリコールの標準サンプルを用いて作製することができる。
【００５３】
前記共重合体の含有量としては、インク全量に対して、１質量％以上１５質量％以下が好ましく、２質量％以上８質量％以下がより好ましい。
【００５４】
［質量比（顔料／共重合体）］
前記共重合体の含有量（質量％）と、前記顔料（一般式（ａ）で表される顔料）の含有量（質量％）との質量比（顔料／共重合体）としては、２．０以上６．０以下が好ましく、３．０以上４．０以下がより好ましい。
【００５５】
＜インク＞
以下、インクに用いる有機溶剤、水、色材、樹脂、添加剤等について説明する。
【００５６】
＜＜色材＞＞
前記色材としては、前記一般式（ａ）で表される顔料を含んでいれば特に制限はなく、目的に応じて適宜選択することができる。
【００５７】
顔料をインク中に分散させるには、顔料に親水性官能基を導入して自己分散性顔料とする方法、顔料の表面を樹脂で被覆して分散させる方法、分散剤を用いて分散させる方法、などが挙げられる。
顔料に親水性官能基を導入して自己分散性顔料とする方法としては、例えば、顔料（例えばカーボン）にスルホン基やカルボキシル基等の官能基を付加し水中に分散可能とした自己分散顔料等が使用できる。
顔料の表面を樹脂で被覆して分散させる方法としては、顔料をマイクロカプセルに包含させ、水中に分散可能なものを用いることができる。これは、樹脂被覆顔料と言い換えることができる。この場合、インクに配合される顔料はすべて樹脂に被覆されている必要はなく、本発明の効果が損なわれない範囲において、被覆されない顔料や、部分的に被覆された顔料がインク中に分散していてもよい。
分散剤を用いて分散させる方法としては、界面活性剤に代表される、公知の低分子型の分散剤、高分子型の分散剤を用いて分散する方法が挙げられる。
分散剤としては、顔料に応じて例えば、アニオン界面活性剤、カチオン界面活性剤、両性界面活性剤、ノニオン界面活性剤等を使用することが可能である。
竹本油脂社製ＲＴ−１００（ノニオン系界面活性剤）や、ナフタレンスルホン酸Ｎａホルマリン縮合物も、分散剤として好適に使用できる。
分散剤は１種を単独で用いても、２種以上を併用してもよい。
【００５８】
＜顔料分散体＞
色材に、水や有機溶剤などの材料を混合してインクを得ることが可能である。また、顔料と、その他水や分散剤などを混合して顔料分散体としたものに、水や有機溶剤などの材料を混合してインクを製造することも可能である。
前記顔料分散体は、水、顔料、顔料分散剤、必要に応じてその他の成分を分散し、粒径を調整して得られる。分散は分散機を用いると良い。
顔料分散体における顔料の粒径については特に制限はないが、顔料の分散安定性が良好となり、吐出安定性、画像濃度などの画像品質も高くなる点から、最大個数換算で最大頻度が２０ｎｍ以上５００ｎｍ以下が好ましく、２０ｎｍ以上１５０ｎｍ以下がより好ましい。顔料の粒径は、粒度分析装置（ナノトラック  Ｗａｖｅ−ＵＴ１５１、マイクロトラック・ベル株式会社製）を用いて測定することができる。
前記顔料分散体における顔料の含有量は、特に制限はなく、目的に応じて適宜選択することができるが、良好な吐出安定性が得られ、また、画像濃度を高める点から、０．１質量％以上５０質量％以下が好ましく、０．１質量％以上３０質量％以下がより好ましい。
前記顔料分散体は、必要に応じて、フィルター、遠心分離装置などで粗大粒子をろ過し、脱気することが好ましい。
【００５９】
＜有機溶剤＞
本発明に使用する有機溶剤としては特に制限されず、水溶性有機溶剤を用いることができる。例えば、多価アルコール類、多価アルコールアルキルエーテル類や多価アルコールアリールエーテル類などのエーテル類、含窒素複素環化合物、アミド類、アミン類、含硫黄化合物類が挙げられる。
水溶性有機溶剤の具体例としては、例えば、エチレングリコール、ジエチレングリコール、１，２−プロパンジオール、１，３−プロパンジオール、１，２−ブタンジオール、１，３−ブタンジオール、１，４−ブタンジオール、２，３−ブタンジオール、３−メチル−１，３−ブタンジオール、トリエチレングリコール、ポリエチレングリコール、ポリプロピレングリコール、１，２−ペンタンジオール、１，３−ペンタンジオール、１，４−ペンタンジオール、２，４−ペンタンジオール、１，５−ペンタンジオール、１，２−ヘキサンジオール、１，６−ヘキサンジオール、１，３−ヘキサンジオール、２，５−ヘキサンジオール、１，５−ヘキサンジオール、グリセリン、１，２，６−ヘキサントリオール、２−エチル−１，３−ヘキサンジオール、エチル−１，２，４−ブタントリオール、１，２，３−ブタントリオール、２，２，４−トリメチル−１，３−ペンタンジオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、２−ピロリドン、Ｎ−メチル−２−ピロリドン、Ｎ−ヒドロキシエチル−２−ピロリドン、１，３−ジメチル−２−イミダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド、３−メトキシ−Ｎ，Ｎ−ジメチルプロピオンアミド、３−ブトキシ−Ｎ，Ｎ−ジメチルプロピオンアミド等のアミド類、モノエタノールアミン、ジエタノールアミン、トリエチルアミン等のアミン類、ジメチルスルホキシド、スルホラン、チオジエタノール等の含硫黄化合物、プロピレンカーボネート、炭酸エチレン等が挙げられる。
湿潤剤として機能するだけでなく、良好な乾燥性を得られることから、沸点が２５０℃以下の有機溶剤を用いることが好ましい。
【００６０】
炭素数８以上のポリオール化合物、及びグリコールエーテル化合物も好適に使用される。炭素数８以上のポリオール化合物の具体例としては、２−エチル−１，３−ヘキサンジオール、２，２，４−トリメチル−１，３−ペンタンジオールなどが挙げられる。
グリコールエーテル化合物の具体例としては、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類などが挙げられる。
【００６１】
炭素数８以上のポリオール化合物、及びグリコールエーテル化合物は、記録媒体として紙を用いた場合に、インクの浸透性を向上させることができる。
【００６２】
前記有機溶剤としては、３−エチル−３−ヒドロキシメチルオキセタン、イソプロピリデングリセロール、３−ブトキシ−Ｎ，Ｎ−ジメチルプロピオンアミド、２−アミノ−２−エチル−１，３−プロパンジオールが好ましく、３−エチル−３−ヒドロキシメチルオキセタン、イソプロピリデングリセロール、３−ブトキシ−Ｎ，Ｎ−ジメチルプロピオンアミドがより好ましい。
【００６３】
有機溶剤のインク中における含有量は、特に制限はなく、目的に応じて適宜選択することができるが、インクの乾燥性及び吐出信頼性の点から、１０質量％以上６０質量％以下が好ましく、２０質量％以上６０質量％以下がより好ましい。
【００６４】
＜水＞
インクにおける水の含有量は、特に制限はなく、目的に応じて適宜選択することができるが、インクの乾燥性及び吐出信頼性の点から、１０質量％以上９０質量％以下が好ましく、２０質量％〜６０質量％がより好ましい。
【００６５】
前記水としては、特に制限はなく、目的に応じて適宜選択することができ、例えば、イオン交換水、限外濾過水、逆浸透水、蒸留水等の純水；超純水などが挙げられる。これらは、１種単独で使用してもよいし、２種以上を併用してもよい。
【００６６】
＜樹脂＞
インク中に含有する樹脂の種類としては、特に制限はなく、目的に応じて適宜選択することができ、例えば、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリルスチレン系樹脂、アクリルシリコーン系樹脂などが挙げられる。
これらの樹脂からなる樹脂粒子を用いても良い。樹脂粒子を、水を分散媒として分散した樹脂エマルションの状態で、色材や有機溶剤などの材料と混合してインクを得ることが可能である。前記樹脂粒子としては、適宜合成したものを使用してもよいし、市販品を使用してもよい。また、これらは、１種を単独で用いても、２種類以上の樹脂粒子を組み合わせて用いてもよい。
【００６７】
樹脂粒子の体積平均粒径としては、特に制限はなく、目的に応じて適宜選択することができるが、良好な定着性、高い画像硬度を得る点から、１０ｎｍ以上１，０００ｎｍ以下が好ましく、１０ｎｍ以上２００ｎｍ以下がより好ましく、１０ｎｍ以上１００ｎｍ以下が特に好ましい。
前記体積平均粒径は、例えば、粒度分析装置（ナノトラック  Ｗａｖｅ−ＵＴ１５１、マイクロトラック・ベル株式会社製）を用いて測定することができる。
【００６８】
樹脂の含有量としては、特に制限はなく、目的に応じて適宜選択することができるが、定着性、インクの保存安定性の点から、インク全量に対して、１質量％以上３０質量％以下が好ましく、５質量％以上２０質量％以下がより好ましい。
【００６９】
インク中の固形分の粒径については、特に制限はなく、目的に応じて適宜選択することができるが、吐出安定性、画像濃度などの画像品質を高くする点から、最大個数換算で最大頻度が２０ｎｍ以上１０００ｎｍ以下が好ましく、２０ｎｍ以上１５０ｎｍ以下がより好ましい。固形分は樹脂粒子や顔料の粒子等が含まれる。粒径は、粒度分析装置（ナノトラック  Ｗａｖｅ−ＵＴ１５１、マイクロトラック・ベル株式会社製）を用いて測定することができる。
【００７０】
＜添加剤＞
インクには、必要に応じて、界面活性剤、消泡剤、防腐防黴剤、防錆剤、ｐＨ調整剤等を加えても良い。
【００７１】
＜界面活性剤＞
界面活性剤としては、シリコーン系界面活性剤、フッ素系界面活性剤、両性界面活性剤、ノニオン系界面活性剤、アニオン系界面活性剤のいずれも使用可能である。
シリコーン系界面活性剤には特に制限はなく目的に応じて適宜選択することができる。中でも高ｐＨでも分解しないものが好ましく、例えば、側鎖変性ポリジメチルシロキサン、両末端変性ポリジメチルシロキサン、片末端変性ポリジメチルシロキサン、側鎖両末端変性ポリジメチルシロキサン等が挙げられ、変性基としてポリオキシエチレン基、ポリオキシエチレンポリオキシプロピレン基を有するものが、水系界面活性剤として良好な性質を示すので特に好ましい。また、前記シリコーン系界面活性剤として、ポリエーテル変性シリコーン系界面活性剤を用いることもでき、例えば、ポリアルキレンオキシド構造をジメチルシロキサンのＳｉ部側鎖に導入した化合物等が挙げられる。
フッ素系界面活性剤としては、例えば、パーフルオロアルキルスルホン酸化合物、パーフルオロアルキルカルボン酸化合物、パーフルオロアルキルリン酸エステル化合物、パーフルオロアルキルエチレンオキサイド付加物及びパーフルオロアルキルエーテル基を側鎖に有するポリオキシアルキレンエーテルポリマー化合物が、起泡性が小さいので特に好ましい。前記パーフルオロアルキルスルホン酸化合物としては、例えば、パーフルオロアルキルスルホン酸、パーフルオロアルキルスルホン酸塩等が挙げられる。前記パーフルオロアルキルカルボン酸化合物としては、例えば、パーフルオロアルキルカルボン酸、パーフルオロアルキルカルボン酸塩等が挙げられる。前記パーフルオロアルキルエーテル基を側鎖に有するポリオキシアルキレンエーテルポリマー化合物としては、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩等が挙げられる。これらフッ素系界面活性剤における塩の対イオンとしては、Ｌｉ、Ｎａ、Ｋ、ＮＨ４、ＮＨ３ＣＨ２ＣＨ２ＯＨ、ＮＨ２（ＣＨ２ＣＨ２ＯＨ）２、ＮＨ（ＣＨ２ＣＨ２ＯＨ）３等が挙げられる。
両性界面活性剤としては、例えばラウリルアミノプロピオン酸塩、ラウリルジメチルベタイン、ステアリルジメチルベタイン、ラウリルジヒドロキシエチルベタインなどが挙げられる。
ノニオン系界面活性剤としては、例えば、ポリオキシエチレンアルキルフェニルエーテル、ポリオキシエチレンアルキルエステル、ポリオキシエチレンアルキルアミン、ポリオキシエチレンアルキルアミド、ポリオキシエチレンプロピレンブロックポリマー、ソルビタン脂肪酸エステル、ポリオキシエチレンソルビタン脂肪酸エステル、アセチレンアルコールのエチレンオキサイド付加物などが挙げられる。
アニオン系界面活性剤としては、例えば、ポリオキシエチレンアルキルエーテル酢酸塩、ドデシルベンゼンスルホン酸塩、ラウリル酸塩、ポリオキシエチレンアルキルエーテルサルフェートの塩、などが挙げられる。
これらは、１種を単独で用いても、２種以上を併用してもよい。
【００７２】
前記シリコーン系界面活性剤としては、特に制限はなく、目的に応じて適宜選択することができるが、例えば、側鎖変性ポリジメチルシロキサン、両末端変性ポリジメチルシロキサン、片末端変性ポリジメチルシロキサン、側鎖両末端変性ポリジメチルシロキサンなどが挙げられ、変性基としてポリオキシエチレン基、ポリオキシエチレンポリオキシプロピレン基を有するポリエーテル変性シリコーン系界面活性剤が水系界面活性剤として良好な性質を示すので特に好ましい。
このような界面活性剤としては、適宜合成したものを使用してもよいし、市販品を使用してもよい。市販品としては、例えば、ビックケミー株式会社、信越化学工業株式会社、東レ・ダウコーニング・シリコーン株式会社、日本エマルジョン株式会社、共栄社化学などから入手できる。
上記のポリエーテル変性シリコーン系界面活性剤としては、特に制限はなく、目的に応じて適宜選択することができ、例えば、一般式（Ｓ−１）式で表わされる、ポリアルキレンオキシド構造をジメチルポリシロキサンのＳｉ部側鎖に導入したものなどが挙げられる。
【化１６】
2017105971.tif 000018
一般式（Ｓ−１）
（但し、一般式（Ｓ−１）式中、ｍ、ｎ、ａ、及びｂは整数を表わす。 Ｒ及びＲ’はアルキル基、アルキレン基を表わす。）
上記のポリエーテル変性シリコーン系界面活性剤としては、市販品を用いることができ、例えば、ＫＦ−６１８、ＫＦ−６４２、ＫＦ−６４３（信越化学工業株式会社）、ＥＭＡＬＥＸ−ＳＳ−５６０２、ＳＳ−１９０６ＥＸ（日本エマルジョン株式会社）、ＦＺ−２１０５、ＦＺ−２１１８、ＦＺ−２１５４、ＦＺ−２１６１、ＦＺ−２１６２、ＦＺ−２１６３、ＦＺ−２１６４（東レ・ダウコーニング・シリコーン株式会社）、ＢＹＫ−３３、ＢＹＫ−３８７（ビックケミー株式会社）、ＴＳＦ４４４０、ＴＳＦ４４５２、ＴＳＦ４４５３（東芝シリコン株式会社）などが挙げられる。
【００７３】
前記フッ素系界面活性剤のフッ素置換した炭素数としては、２以上１６以下が好ましく、４以上１６以下がより好ましい。
前記フッ素系界面活性剤としては、例えば、パーフルオロアルキルリン酸エステル化合物、パーフルオロアルキルエチレンオキサイド付加物、パーフルオロアルキルエーテル基を側鎖に有するポリオキシアルキレンエーテルポリマー化合物などが挙げられる。
これらの中でも、起泡性が少ない点から、パーフルオロアルキルエーテル基を側鎖に有するポリオキシアルキレンエーテルポリマー化合物が好ましく、下記一般式（Ｆ−１）で表わされるフッ素系界面活性剤、下記一般式（Ｆ−２）で表わされるフッ素系界面活性剤がより好ましい。
一般式（Ｆ−１）
【化１７】
2017105971.tif 000019
前記一般式（Ｆ−１）で表される化合物において、水溶性を付与するためにｍは０以上１０以下の整数が好ましく、ｎは０以上４０以下の整数が好ましい。
一般式（Ｆ−２）
ＣｎＦ２ｎ＋１−ＣＨ２ＣＨ（ＯＨ）ＣＨ２−Ｏ−（ＣＨ２ＣＨ２Ｏ）ａ−Ｙ
前記一般式（Ｆ−２）で表される化合物において、ＹはＨ、又はＣｎＦ２ｎ＋１でｎは１以上６以下の整数、又はＣＨ２ＣＨ（ＯＨ）ＣＨ２−ＣｎＦ２ｎ＋１でｎは４以上６以下の整数、又はＣｐＨ２ｐ＋１でｐは１以上１９以下の整数である。ａは４以上１４以下の整数である。
前記フッ素系界面活性剤としては市販品を使用してもよい。
前記市販品としては、例えば、サーフロンＳ−１１１、Ｓ−１１２、Ｓ−１１３、Ｓ−１２１、Ｓ−１３１、Ｓ−１３２、Ｓ−１４１、Ｓ−１４５（以上、旭硝子株式会社製）；フルラードＦＣ−９３、ＦＣ−９５、ＦＣ−９８、ＦＣ−１２９、ＦＣ−１３５、ＦＣ−１７０Ｃ、ＦＣ−４３０、ＦＣ−４３１（以上、スリーエムジャパン株式会社製）；メガファックＦ−４７０、Ｆ−１４０５、Ｆ−４７４（以上、ＤＩＣ株式会社製）；ゾニール（Ｚｏｎｙｌ）ＴＢＳ、ＦＳＰ、ＦＳＡ、ＦＳＮ−１００、ＦＳＮ、ＦＳＯ−１００、ＦＳＯ、ＦＳ−３００、ＵＲ（以上、ＤｕＰｏｎｔ社製）；ＦＴ−１１０、ＦＴ−２５０、ＦＴ−２５１、ＦＴ−４００Ｓ、ＦＴ−１５０、ＦＴ−４００ＳＷ（以上、株式会社ネオス社製）、ポリフォックスＰＦ−１３６Ａ、ＰＦ−１５６Ａ、ＰＦ−１５１Ｎ、ＰＦ−１５４、ＰＦ−１５９（以上、オムノバ社製）、ユニダインＤＳＮ−４０３Ｎ（ダイキン工業株式会社製）などが挙げられる。これらの中でも、良好な印字品質、特に発色性、紙に対する浸透性、濡れ性、均染性が著しく向上する点から、Ｄｕ  Ｐｏｎｔ社製のＦＳ−３００、株式会社ネオス製のＦＴ−１１０、ＦＴ−２５０、ＦＴ−２５１、ＦＴ−４００Ｓ、ＦＴ−１５０、ＦＴ−４００ＳＷ、オムノバ社製のポリフォックスＰＦ−１５１Ｎ、ダイキン工業株式会社製のユニダインＤＳＮ−４０３Ｎが好ましい。
【００７４】
前記フッ素界面活性剤としては、構造式（ｅ）で表される化合物、構造式（ｆ）で表される化合物が最も好ましい。
【００７５】
【化１８】
2017105971.tif 000020
（ただし、前記一般式（ｅ）中、ａは、８以上９以下の整数である。）
【００７６】
【化１９】
2017105971.tif 000021
（ただし、前記一般式（ｆ）中、ｂは、８以上９以下の整数である。）
【００７７】
インク中における界面活性剤の含有量としては、特に制限はなく、目的に応じて適宜選択することができるが、濡れ性、吐出安定性に優れ、画像品質が向上する点から、０．００１質量％以上５質量％以下が好ましく、０．０５質量％以上５質量％以下がより好ましい。
【００７８】
＜消泡剤＞
消泡剤としては、特に制限はなく、例えば、シリコーン系消泡剤、ポリエーテル系消泡剤、脂肪酸エステル系消泡剤などが挙げられる。これらは、１種を単独で用いても、２種以上を併用してもよい。これらの中でも、破泡効果に優れる点から、シリコーン系消泡剤が好ましい。
【００７９】
＜防腐防黴剤＞
防腐防黴剤としては、特に制限はなく、例えば、１，２−ベンズイソチアゾリン−３−オンなどが挙げられる。
【００８０】
＜防錆剤＞
防錆剤としては、特に制限はなく、例えば、酸性亜硫酸塩、チオ硫酸ナトリウムなどが挙げられる。
【００８１】
インクの物性としては、特に制限はなく、目的に応じて適宜選択することができ、例えば、粘度、表面張力、ｐＨ等が以下の範囲であることが好ましい。
インクの２５℃での粘度は、印字濃度や文字品位が向上し、また、良好な吐出性が得られる点から、５ｍＰａ・ｓ以上３０ｍＰａ・ｓ以下が好ましく、５ｍＰａ・ｓ以上２５ｍＰａ・ｓ以下がより好ましい。ここで、粘度は、例えば回転式粘度計（東機産業社製ＲＥ−８０Ｌ）を使用することができる。測定条件としては、２５℃で、標準コーンローター（１°３４’×Ｒ２４）、サンプル液量１．２ｍＬ、回転数５０ｒｐｍ、３分間で測定可能である。
インクの表面張力としては、記録媒体上で好適にインクがレベリングされ、インクの乾燥時間が短縮される点から、２５℃で、３５ｍＮ／ｍ以下が好ましく、３２ｍＮ／ｍ以下がより好ましい。
インクのｐＨとしては、接液する金属部材の腐食防止の観点から、７〜１２が好ましく、８〜１１がより好ましい。
【００８２】
＜記録媒体＞
記録に用いる記録媒体としては、特に限定されないが、普通紙、光沢紙、特殊紙、布、フィルム、ＯＨＰシート、汎用印刷紙等が挙げられる。
【００８３】
また、前記記録媒体としては、支持体の少なくとも一方の面上に表面層を有するものであれば特に制限はなく、目的に応じて適宜選択することができる。
前記支持体としては、特に制限はなく、目的に応じて適宜選択することができ、例えば、木材繊維主体の紙、木材繊維及び合成繊維を主体とした不織布のようなシート状物質などが挙げられる。
記録媒体の表面層（塗工層）は、顔料及びバインダー（結着剤）を含有していてもよく、更に必要に応じて、界面活性剤、その他の成分を含有していてもよい。
前記顔料としては、無機顔料、又は無機顔料と有機顔料とを併用したものを用いることができる。
【００８４】
前記無機顔料としては、例えば、カオリン、タルク、重質炭酸カルシウム、軽質炭酸カルシウム、亜硫酸カルシウム、非晶質シリカ、チタンホワイト、炭酸マグネシウム、二酸化チタン、水酸化アルミニウム、水酸化カルシウム、水酸化マグネシウム、水酸化亜鉛、クロライトなどが挙げられる。これらの中でも、光沢発現性に優れており、オフセット印刷用の用紙に近い風合いとすることができる点から、カオリンが好ましい。
【００８５】
前記有機顔料としては、例えば、スチレン−アクリル共重合体粒子、スチレン−ブタジエン共重合体粒子、ポリスチレン粒子、ポリエチレン粒子等の水溶性ディスパージョンなどが挙げられる。これらは、１種を単独で使用しても２種以上を併用してもよい。
【００８６】
前記塗工層には、更に必要に応じて、その他の成分を添加することができる。前記その他の成分としては、例えば、アルミナ粉末、ｐＨ調整剤、防腐剤、酸化防止剤等の添加剤が挙げられる。
【００８７】
前記記録媒体は、更に支持体の裏面にバック層、支持体と塗工層との間、また、支持体とバック層間にその他の層を形成してもよく、塗工層上に保護層を設けることもできる。これらの各層は単層であっても複数層であってもよい。
【００８８】
前記記録媒体としては、市販品を用いてもよく、前記市販品としては、例えば、Ａ２コート紙、Ａ３コート（軽量コート）紙、Ｂ２コート（中質コート）紙、微塗工紙などが挙げられる。
【００８９】
前記Ａ２コート紙としては、例えば、ＯＫトップコート＋（プラス）、ＯＫトップコートＳ、ＯＫカサブランカ、ＯＫカサブランカＶ、ＯＫトリニティ、ＯＫトリニティＮａＶｉ、ニューエイジ、ニューエイジＷ、ＯＫトップコートマットＮ、ＯＫロイヤルコート、ＯＫトップコートダル、Ｚコート、ＯＫ嵩姫、ＯＫ嵩王、ＯＫ嵩王サテン、ＯＫトップコート＋、ＯＫノンリンクル、ＯＫコートＶ、ＯＫコートＮグリーン１００、ＯＫマットコートグリーン１００、ニューエイジグリーン１００、Ｚコートグリーン１００、（以上、王子製紙株式会社製）、オーロラコート、しらおいマット、インペリアルマット、シルバーダイヤ、リサイクルコート１００、サイクルマット１００（以上、日本製紙株式会社製）、ミューコート、ミューホワイト、ミューマット、ホワイトミューマット（以上、北越紀州製紙株式会社製）、雷鳥コートＮ、レジーナ雷鳥コート１００、雷鳥マットコートＮ、レジーナ雷鳥マット１００（以上、中越パルプ工業株式会社製）、パールコート、ホワイトパールコートＮ、ニューＶマット、ホワイトニューＶマット、パールコートＲＥＷ、ホワイトパールコートＮＲＥＷ、ニューＶマットＲＥＷ、ホワイトニューＶマットＲＥＷ（以上、三菱製紙株式会社製）などが挙げられる。
【００９０】
前記Ａ３コート（軽量コート）紙としては、例えば、ＯＫコートＬ、ロイヤルコートＬ、ＯＫコートＬＲ、ＯＫホワイトＬ、ＯＫロイヤルコートＬＲ、ＯＫコートＬグリーン１００、ＯＫマットコートＬグリーン１００（以上、王子製紙株式会社製）、イースターＤＸ、リサイクルコートＬ１００、オーロラＬ、リサイクルマットＬ１００、＜ＳＳＳ＞エナジーホワイト（以上、日本製紙株式会社製）、ユトリロコートＬ、マチスコート（以上、大王製紙株式会社製）、ハイ・アルファ、アルファマット、（Ｎ）キンマリＬ、キンマリＨｉＬ（以上、北越紀州製紙株式会社製）、ＮパールコートＬ、ＮパールコートＬＲＥＷ、スイングマットＲＥＷ（以上、三菱製紙株式会社製）、スーパーエミネ、エミネ、シャトン（以上、中越パルプ工業株式会社製）などが挙げられる。
【００９１】
前記Ｂ２コート（中質コート）紙としては、例えば、ＯＫ中質コート、（Ｆ）ＭＣＯＰ、ＯＫアストログロス、ＯＫアストロダル、ＯＫアストロマット（以上、王子製紙株式会社製）、キングＯ（日本製紙株式会社製）などが挙げられる。
【００９２】
前記微塗工紙としては、例えば、ＯＫロイヤルライトＳグリーン１００、ＯＫエバーライトコート、ＯＫエバーライトＲ、ＯＫエバーグリーン、クリーンヒットＭＧ、ＯＫ微塗工スーパーエコＧ、エコグリーンダル、ＯＫ微塗工マットエコＧ１００、ＯＫスターライトコート、ＯＫソフトロイヤル、ＯＫブライト、クリーンヒットＧ、やまゆりブライト、やまゆりブライトＧ、ＯＫアクアライトコート、ＯＫロイヤルライトＳグリーン１００、ＯＫブライト（ラフ・ツヤ）、スノーマット、スノーマットＤＸ、ＯＫ嵩姫、ＯＫ嵩ゆり（以上、王子製紙株式会社製）、ピレーヌＤＸ、ペガサスハイパー８、オーロラＳ、アンデスＤＸ、スーパーアンデスＤＸ、スペースＤＸ、セーヌＤＸ、特グラビアＤＸ、ペガサス、シルバーペガサス、ペガサスハーモニー、グリーンランドＤＸ１００、スーパーグリーンランドＤＸ１００、＜ＳＳＳ＞エナジーソフト、＜ＳＳＳ＞エナジーライト、ＥＥヘンリー（以上、日本製紙株式会社製）、カントエクセル、エクセルスーパーＢ、エクセルスーパーＣ、カントエクセルバル、ユトリロエクセル、ハイネエクセル、ダンテエクセル（以上、大王製紙株式会社製）、コスモエース（以上、日本大昭和板紙株式会社製）、セミ上Ｌ、ハイ・ベータ、ハイ・ガンマ、シロマリＬ、ハミング、ホワイトハミング、セミ上ＨｉＬ、シロマリＨｉＬ（以上、北越紀州製紙株式会社製）、ルビーライトＨＲＥＷ、パールソフト、ルビーライトＨ（以上、三菱製紙株式会社製）、シャトン、ありそ、スマッシュ（以上、中越パルプ工業株式会社製）、スターチェリー、チェリースーパー（以上、丸住製紙株式会社製）などが挙げられる。
【００９３】
＜記録物＞
本発明のインク記録物は、記録媒体上に、本発明のインクを用いて形成された画像を有してなる。
インクジェット記録装置及びインクジェット記録方法により記録して記録物とすることができる。
【００９４】
また、本発明の記録物は、記録媒体と、前記記録媒体上に、下記一般式（ａ）で表される顔料を含有する画像と、を有し、前記画像における、Ｌ＊ａ＊ｂ＊表色系による、Ｌ＊が４６以上であり、ａ＊が７４以上であり、ｂ＊が−５以下である。なお、前記Ｌ＊ａ＊ｂ＊の値は、反射型カラー分光測色濃度計（Ｘ−Ｒｉｔｅ社製）を用いて測定することができる。
【化２０】
2017105971.tif 000022
（ただし、前記一般式（ａ）中、Ｒ１は、水素原子、及び下記一般式（Ａ）で表される基のいずれかを表す。）
【化２１】
2017105971.tif 000023
（ただし、前記一般式（Ａ）中、Ａ１、Ａ２、及びＡ３は、それぞれ独立に、水素原子、塩素原子、メチル基、及びメトキシ基のいずれかを表す。）
【００９５】
＜インク収容容器＞
本発明のインク収容容器は、本発明のインクを容器中に収容してなり、更に必要に応じて適宜選択したその他の部材を有してなる。
前記容器としては、特に制限はなく、目的に応じてその形状、構造、大きさ、材質等を適宜選択することができ、例えば、アルミニウムラミネートフィルム、樹脂フィルム等で形成されたインク袋などを少なくとも有するものなどが好適に挙げられる。
【００９６】
＜記録装置、記録方法＞
本発明のインクは、インクジェット記録方式による各種記録装置、例えば、プリンタ、ファクシミリ装置、複写装置、プリンタ／ファックス／コピア複合機、立体造形装置などに好適に使用することができる。
本発明において、記録装置、記録方法とは、記録媒体に対してインクや各種処理液等を吐出することが可能な装置、当該装置を用いて記録を行う方法である。記録媒体とは、インクや各種処理液が一時的にでも付着可能なものを意味する。
この記録装置には、インクを吐出するヘッド部分だけでなく、記録媒体の給送、搬送、排紙に係わる手段、その他、前処理装置、後処理装置と称される装置などを含むことができる。
記録装置、記録方法は、加熱工程に用いる加熱手段、乾燥工程に用いる乾燥手段を有しても良い。加熱手段、乾燥手段には、例えば、記録媒体の印字面や裏面を加熱、乾燥する手段が含まれる。加熱手段、乾燥手段としては、特に限定されないが、例えば、温風ヒーター、赤外線ヒーターを用いることができる。加熱、乾燥は、印字前、印字中、印字後などに行うことができる。
また、記録装置、記録方法は、インクによって文字、図形等の有意な画像が可視化されるものに限定されるものではない。例えば、幾何学模様などのパターン等を形成するもの、３次元像を造形するものも含まれる。
また、記録装置には、特に限定しない限り、吐出ヘッドを移動させるシリアル型装置、吐出ヘッドを移動させないライン型装置のいずれも含まれる。
更に、この記録装置には、卓上型だけでなく、Ａ０サイズの記録媒体への印刷も可能とする広幅の記録装置や、例えばロール状に巻き取られた連続用紙を記録媒体として用いることが可能な連帳プリンタも含まれる。
記録装置の一例について図１乃至図２を参照して説明する。図１は同装置の斜視説明図である。図２はメインタンクの斜視説明図である。記録装置の一例としての画像形成装置４００は、シリアル型画像形成装置である。画像形成装置４００の外装４０１内に機構部４２０が設けられている。ブラック（Ｋ）、シアン（Ｃ）、マゼンタ（Ｍ）、イエロー（Ｙ）の各色用のメインタンク４１０（４１０ｋ、４１０ｃ、４１０ｍ、４１０ｙ）の各インク収容部４１１は、例えばアルミニウムラミネートフィルム等の包装部材により形成されている。インク収容部４１１は、例えば、プラスチックス製の収容容器ケース４１４内に収容される。これによりメインタンク４１０は、各色のインクカートリッジとして用いられる。
一方、装置本体のカバー４０１ｃを開いたときの開口の奥側にはカートリッジホルダ４０４が設けられている。カートリッジホルダ４０４には、メインタンク４１０が着脱自在に装着される。これにより、各色用の供給チューブ４３６を介して、メインタンク４１０の各インク排出口４１３と各色用の吐出ヘッド４３４とが連通し、吐出ヘッド４３４から記録媒体へインクを吐出可能となる。
【００９７】
この記録装置には、インクを吐出する部分だけでなく、前処理装置、後処理装置と称される装置などを含むことができる。
前処理装置、後処理装置の一態様として、ブラック（Ｋ）、シアン（Ｃ）、マゼンタ（Ｍ）、イエロー（Ｙ）などのインクの場合と同様に、前処理液や、後処理液を有する液体収容部と液体吐出ヘッドを追加し、前処理液や、後処理液をインクジェット記録方式で吐出する態様がある。
前処理装置、後処理装置の他の態様として、インクジェット記録方式以外の、例えば、ブレードコート法、ロールコート法、スプレーコート法による前処理装置、後処理装置を設ける態様がある。
【実施例】
【００９８】
以下、本発明の実施例を説明するが、本発明は、これら実施例に何ら限定されるものではない。
【００９９】
以下の実施例及び比較例で用いた共重合体の重量平均分子量は、以下のようにして測定した。
＜重量平均分子量の測定＞
カラム恒温槽（商品名：ＣＴＯ−２０Ａ、株式会社島津製作所製）、検出器（商品名：ＲＩＤ−１０Ａ、株式会社島津製作所製）、溶離液流路（商品名：ポンプＬＣ−２０ＡＤ、株式会社島津製作所製）、脱気装置（商品名：ＤＧＵ−２０Ａ、株式会社島津製作所製）及びオートサンプラー（商品名：ＳＩＬ−２０Ａ、株式会社島津製作所製）を用いて、ゲル浸透クロマトグラフィー（ＧＰＣ）法により、重量平均分子量を測定した。カラムとしては、排除限界分子量が２×１０５の水系ＳＥＣカラムＴＳＫｇｅｌＧ３０００ＰＷＸＬと、排除限界分子量が２．５×１０６のＴＳＫｇｅｌＧ５０００ＰＷＸＬと、排除限界分子量が５×１０７のＴＳＫｇｅｌＧ６０００ＰＷＸＬ（東ソー株式会社製）を接続したものを用いた。サンプルとしては、溶離液で２ｇ／１００ｍＬに調製したものを用いた。前記溶離液としては、酢酸及び酢酸ナトリウムの含有量をそれぞれ０．５ｍｏｌ／Ｌに調整した水溶液を用いた。カラム温度を４０℃とし、流速を１．０ｍＬ／ｍｉｎとした。較正曲線は、重量平均分子量が、１，０６５、５，０５０、２４，０００、５０，０００、１０７，０００、１４０，０００、２５０，０００、５４０，０００、９２０，０００の９種のポリエチレングリコールの標準サンプルを用いて作製した。
【０１００】
（共重合体の合成例１）
＜共重合体ａの合成＞
下記構造式（２）で表されるモノマー（ユニケミカル株式会社製）６．６７質量部、ｎ−ステアリルメタクリレート（東京化成工業株式会社製）１３．３３質量部、エタノール１１３．０質量部を４つ口フラスコに入れて撹拌し、均一溶液とした。この溶液に３０分間窒素を吹き込んだ後、６５℃でアゾビスイソブチロニトリル（東京化成工業株式会社製）１．３３質量部を加えて８時間重合反応させた。重合液をエバポレーターにより脱溶媒した粘調物をアセトン中に加えて固形物を回収し、共重合体ａを得た。得られた共重合体ａを水で希釈しながら、１００％酸中和を達成するように、水酸化カリウムを加え、３日間透析膜精製し、さらに、固形分濃度が１０質量％になるように、水で濃度調整した。このようにして、リン酸基が１００％中和された共重合体ａを合成した。得られた共重合体ａの重量平均分子量は８，５００であった。
【化２２】
2017105971.tif 000024
【０１０１】
（共重合体の合成例２）
＜共重合体ｂの合成＞
機械式撹拌機、温度計、窒素ガス導入管、還流管及び滴下ロートを備えた１Ｌフラスコ内を十分に窒素ガスで置換した後、下記材料を仕込み、６５℃に昇温した。
・スチレン・・・１１．２質量部
・アクリル酸・・・２．８質量部
・ラウリルメタクリレート・・・１２．０質量部
・ポリエチレングリコールメタクリレート・・・４．０質量部
・スチレンマクロマー（商品名：ＡＳ−６、東亜合成株式会社製）・・・４．０質量部
・メルカプトエタノール・・・０．４質量部
次に、下記材料の混合溶液を２．５時間かけてフラスコ内に滴下した。
・スチレン・・・１００．８質量部
・アクリル酸・・・２５．２質量部
・ラウリルメタクリレート・・・１０８．０質量部
・ポリエチレングリコールメタクリレート・・・３６．０質量部
・ヒドロキシエチルメタクリレート・・・６０．０質量部
・スチレンマクロマー（商品名：ＡＳ−６、東亜合成株式会社製）・・・３６．０質量部
・メルカプトエタノール・・・３．６質量部
・アゾビスジメチルバレロニトリル・・・２．４質量部
・メチルエチルケトン・・・１８．０質量部
滴下終了後、アゾビスジメチルバレロニトリル０．８質量部と、メチルエチルケトン１８質量部の混合溶液を０．５時間かけてフラスコ内に滴下した。６５℃で１時間熟成した後、アゾビスジメチルバレロニトリル０．８質量部を添加し、更に１時間熟成した。反応終了後、フラスコ内に、メチルエチルケトン３６４質量部を添加し、固形分濃度が５０質量％の共重合体ｂの溶液８００質量部を得た。得られた共重合体ｂの重量平均分子量は３５，０００であった。
【０１０２】
（共重合体の合成例３）
＜共重合体ｃの合成＞
１，６−ヘキサンジオール（東京化成工業株式会社製）６２．０質量部（５２５ｍｍｏｌ）を塩化メチレン７００ｍＬに溶解し、ピリジン２０．７質量部（２６２ｍｍｏｌ）を加えた。
この溶液に、２−ナフタレンカルボニルクロリド（東京化成工業株式会社製）５０．０質量部（２６２ｍｍｏｌ）を塩化メチレン１００ｍＬに溶解した溶液を、２時間かけて撹拌しながら滴下した後、室温で６時間撹拌した。得られた反応溶液を水洗した後、有機相を単離し、硫酸マグネシウムで乾燥し、溶媒を留去した。残留物を、溶離液として塩化メチレン／メタノール（体積比：９８／２）混合溶媒を用いて、シリカゲルカラムクロマトグラフィーにより精製し、２−ナフトエ酸−２−ヒドロキシエチルエステル５２．５質量部を得た。
次に、２−ナフトエ酸−２−ヒドロキシエチルエステル４２．１質量部（１５５ｍｍｏｌ）を乾燥メチルエチルケトン８０ｍＬに溶解し、６０℃まで加熱した。この溶液に、２−メタクリロイルオキシエチルイソシアネート（カレンズＭＯＩ、昭和電工株式会社製）２４．０質量部（１５５ｍｍｏｌ）を乾燥メチルエチルケトン２０ｍＬに溶解した溶液を、１時間かけて撹拌しながら滴下した後、７０℃で１２時間撹拌した。室温まで冷却した後、溶媒を留去した。残留物を、溶離液として塩化メチレン／メタノール（体積比：９９／１）混合溶媒を用いて、シリカゲルカラムクロマトグラフィーにより精製し、下記構造式（３−１）で表される構造を有するモノマー５７．０質量部を得た。
【化２３】
2017105971.tif 000025
次いで、アクリル酸（シグマアルドリッチ社製）１．２０質量部（１６．７ｍｍｏｌ）、及び前記構造式（３−１）で表される構造を有するモノマー７．１２質量部（１６．７ｍｍｏｌ）を乾燥メチルエチルケトン４０ｍＬに溶解してモノマー溶液を調製した。モノマー溶液の１０質量％をアルゴン気流下で７５℃まで加熱した後、残りのモノマー溶液に２，２’−アゾイソ（ブチロニトリル）（東京化成工業株式会社製）０．２７３質量部（１．６７ｍｍｏｌ）を溶解した溶液を１．５時間かけて滴下し、６５℃で７時間撹拌した。室温まで冷却し、得られた反応溶液をヘキサンに投下した。析出した共重合体をろ別し、減圧乾燥して共重合体８．１３質量部を得た。得られた共重合体を１００％酸中和するようにジメチルエタノールアミン水溶液に溶解しながら、共重合体の濃度が１０質量％になるようにイオン交換水で濃度調整することで共重合体ｃを得た。得られた共重合体ｃの重量平均分子量は、９，８００であった。
【０１０３】
（共重合体の合成例４）
＜共重合体ｄの合成＞
共重合体の合成例３において、アクリル酸、及び前記構造式（３−１）で表される構造を有するモノマーを６０℃で１０時間反応させた以外は、共重合体の合成例３と同様にして共重合体を得た。得られた共重合体を１００％酸中和するようにジメチルエタノールアミン水溶液に溶解しながら、共重合体の濃度が１０質量％になるようにイオン交換水で濃度調整することで共重合体ｄを得た。得られた共重合体ｄの重量平均分子量は、１８，０００であった。
【０１０４】
（共重合体の合成例５）
＜共重合体ｅの合成＞
共重合体の合成例３において、アクリル酸、及び下記構造式（４−１）で表されるモノマーを６０℃で１０時間反応させた以外は、共重合体の合成例３と同様にして共重合体を得た。得られた共重合体を１００％酸中和するようにジメチルエタノールアミン水溶液に溶解しながら、共重合体の濃度が１０質量％になるようにイオン交換水で濃度調整することで共重合体ｅを得た。得られた共重合体ｅの重量平均分子量は、１９，０００であった。
【化２４】
2017105971.tif 000026
【０１０５】
（共重合体の合成例６）
＜共重合体ｆの合成＞
共重合体の合成例３において、アクリル酸、及び前記構造式（３−１）で表される構造を有するモノマーを６０℃で１５時間反応させた以外は、共重合体の合成例３と同様にして共重合体を得た。得られた共重合体を１００％酸中和するようにジメチルエタノールアミン水溶液に溶解しながら、共重合体の濃度が１０質量％になるようにイオン交換水で濃度調整することで共重合体ｆを得た。得られた共重合体ｆの重量平均分子量は、２９，０００であった。
【０１０６】
（共重合体の合成例７）
＜共重合体ｇの合成＞
共重合体の合成例３において、アクリル酸、及び前記構造式（３−１）で表される構造を有するモノマーを６０℃で１６時間反応させた以外は、共重合体の合成例３と同様にして共重合体を得た。得られた共重合体を１００％酸中和するようにテトラエチルアンモニウムヒドロキシド水溶液に溶解しながら、共重合体の濃度が１０質量％になるようにイオン交換水で濃度調整することで共重合体ｇを得た。得られた共重合体ｇの重量平均分子量は、３３，０００であった。
【０１０７】
（共重合体の合成例８）
＜共重合体ｈの合成＞
共重合体の合成例３において、アクリル酸をメタクリル酸（シグマアルドリッチ社製）に代えた以外は、共重合体の合成例３と同様にして共重合体を得た。得られた共重合体を１００％酸中和するようにテトラエチルアンモニウムヒドロキシド水溶液に溶解しながら、共重合体の濃度が１０質量％になるようにイオン交換水で濃度調整することで共重合体ｈを得た。得られた共重合体ｈの重量平均分子量は、１２，０００であった。
【０１０８】
（共重合体の合成例９）
＜共重合体ｉの合成＞
共重合体の合成例３において、アクリル酸をメタクリル酸（シグマアルドリッチ社製）に代え、前記構造式（３−１）で表される構造を有するモノマーを前記構造式（４−１）で表される構造を有するモノマーに代えた以外は、共重合体の合成例３と同様にして共重合体を得た。得られた共重合体を１００％酸中和するようにテトラエチルアンモニウムヒドロキシド水溶液に溶解しながら、共重合体の濃度が１０質量％になるようにイオン交換水で濃度調整することで共重合体ｉを得た。得られた共重合体ｉの重量平均分子量は、１３，０００であった。
【０１０９】
（共重合体の合成例１０）
＜共重合体ｊの合成＞
共重合体の合成例３において、アクリル酸、及び前記構造式（３−１）で表される構造を有するモノマーを表１に示す割合に変更した以外は、共重合体の合成例３と同様にして共重合体を合成した。得られた共重合体を１００％酸中和するようにテトラエチルアンモニウムヒドロキシド水溶液に溶解しながら、共重合体の濃度が１０質量％になるようにイオン交換水で濃度調整することで共重合体ｊを得た。得られた共重合体ｊの重量平均分子量は、８，７００であった。
【０１１０】
（共重合体の合成例１１）
＜共重合体ｋの合成＞
共重合体の合成例４において、アクリル酸、及び前記構造式（３−１）で表される構造を有するモノマーを表１に示す割合に変更した以外は、共重合体の合成例４と同様にして共重合体を合成した。得られた共重合体を１００％酸中和するようにテトラエチルアンモニウムヒドロキシド水溶液に溶解しながら、共重合体の濃度が１０質量％になるようにイオン交換水で濃度調整することで共重合体ｋを得た。得られた共重合体ｋの重量平均分子量は、２０，０００であった。
【０１１１】
（共重合体の合成例１２）
＜共重合体ｌの合成＞
共重合体の合成例３において、アクリル酸、及び前記構造式（３−１）で表される構造を有するモノマーを表１に示す割合に変更した以外は、共重合体の合成例３と同様にして共重合体を合成した。得られた共重合体を１００％酸中和するようにテトラエチルアンモニウムヒドロキシド水溶液に溶解しながら、共重合体の濃度が１０質量％になるようにイオン交換水で濃度調整することで共重合体ｌを得た。得られた共重合体ｌの重量平均分子量は、８，５００であった。
【０１１２】
（共重合体の合成例１３）
＜共重合体ｍの合成＞
共重合体の合成例３において、１，６−ヘキサンジオールをエチレングリコール（東京化成工業株式会社製）に代えた以外は、共重合体の合成例３と同様にして下記構造式（３−２）で表される構造を有するモノマーを得た。
【化２５】
2017105971.tif 000027
次いで、アクリル酸（シグマアルドリッチ社製）１．２０質量部（１６．７ｍｍｏｌ）、及びモノマー７．１２質量部（１６．７ｍｍｏｌ）を乾燥メチルエチルケトン４０ｍＬに溶解してモノマー溶液を調製した。前記モノマー溶液の１０質量％をアルゴン気流下で７５℃まで加熱した後、残りのモノマー溶液に２，２’−アゾイソ（ブチロニトリル）（東京化成工業株式会社製）０．２７３質量部（１．６７ｍｍｏｌ）を溶解した溶液を１．５時間かけて滴下し、７５℃で６時間撹拌した。室温まで冷却し、得られた反応溶液をヘキサンに投下した。析出した共重合体をろ別し、減圧乾燥して共重合体８．１３質量部を得た。得られた共重合体を１００％酸中和するようにジメチルエタノールアミン水溶液に溶解しながら、共重合体の濃度が１０質量％になるようにイオン交換水で濃度調整することで共重合体ｍを得た。得られた共重合体ｍの重量平均分子量は、１０，５００であった。
【０１１３】
（共重合体の合成例１４）
＜共重合体ｎの合成＞
共重合体の合成例１において、１，６−ヘキサンジオールを１，１２−ドデカンジオール（東京化成工業株式会社製）に代えた以外は、共重合体の合成例１と同様にして下記構造式（３−３）で表される構造を有するモノマーを得た。
【化２６】
2017105971.tif 000028
次いで、アクリル酸（アルドリッチ社製）１．２０質量部（１６．７ｍｍｏｌ）、及び前記構造式（３−３）で表される構造を有するモノマー７．１２質量部（１６．７ｍｍｏｌ）を乾燥メチルエチルケトン４０ｍＬに溶解してモノマー溶液を調製した。前記モノマー溶液の１０質量％をアルゴン気流下で７５℃まで加熱した後、残りのモノマー溶液に２，２’−アゾイソ（ブチロニトリル）（東京化成工業株式会社製）０．２７３質量部（１．６７ｍｍｏｌ）を溶解した溶液を１．５時間かけて滴下し、６０℃で１６時間撹拌した。室温まで冷却し、得られた反応溶液をヘキサンに投下した。析出した共重合体をろ別し、減圧乾燥して共重合体８．１３質量部を得た。得られた共重合体を１００％酸中和するようにジメチルエタノールアミン水溶液に溶解しながら、共重合体の濃度が１０質量％になるようにイオン交換水で濃度調整することで共重合体ｎを得た。得られた共重合体ｎの重量平均分子量は、１１，０００であった。
【０１１４】
（共重合体の合成例１５）
＜共重合体ｏの合成＞
２つの滴下ロート１及び２を備えた反応容器内に、下記に示す組成を入れて混合し、窒素ガス置換を行い、初期仕込みモノマー溶液を得た。
＜＜初期仕込みモノマー溶液の組成＞＞
ベンジルメタクリレート（和光純薬工業株式会社製）・・・３９．９質量部
スチレン系マクロモノマー（ＡＳ−Ｓ６、東亜合成株式会社製）・・・１４．０質量部
メトキシポリエチレングリコールモノメタクリレート（ＮＫエステルＴＭ−２３０Ｇ、新中村化学工業株式会社製）・・・１４．０質量部
メチルエチルケトン・・・１５．８質量部
２−メルカプトエタノール・・・０．４質量部
【０１１５】
次に、下記に示す組成を混合して、滴下モノマー溶液１を得、滴下ロート１中に入れて、窒素ガス置換を行った。
＜＜滴下モノマー溶液１の組成＞＞
メタクリル酸（和光純薬工業株式会社製）・・・７２．８質量部
ベンジルメタクリレート（和光純薬工業株式会社製）・・・３１９．２質量部
スチレン系マクロモノマー（ＡＳ−Ｓ６、東亜合成株式会社製）・・・１２６．０質量部
メトキシポリエチレングリコールモノメタクリレート（ＮＫエステルＴＭ−２３０Ｇ、新中村化学工業株式会社製）・・・１１２．０質量部
メチルエチルケトン・・・１７３．３質量部
２，２’−アゾビス（２，４−ジメチルバレロニトリル）・・・５．６質量部
２−メルカプトエタノール・・・２．４質量部
【０１１６】
また、下記に示す組成を混合して、滴下モノマー溶液２を得、滴下ロート２中に入れて、窒素ガス置換を行った。
メタクリル酸（和光純薬工業株式会社製）・・・１８．２質量部
ベンジルメタクリレート（和光純薬工業株式会社製）・・・３９．９質量部
メトキシポリエチレングリコールモノメタクリレート・・・１４．０質量部
（ＮＫエステルＴＭ−２３０Ｇ、新中村化学工業株式会社製）
メチルエチルケトン・・・１２６．０質量部
２，２’−アゾビス（２，４−ジメチルバレロニトリル）・・・１．４質量部
２−メルカプトエタノール・・・０．７質量部
【０１１７】
窒素雰囲気下、反応容器内の初期仕込みモノマー溶液を撹拌しながら７７℃に維持し、滴下ロート１中の滴下モノマー溶液１を３時間かけて徐々に反応容器内に滴下した。次いで滴下ロート２中の滴下モノマー溶液２を２時間かけて徐々に反応容器内に滴下した。滴下終了後、反応容器内の混合溶液を７７℃で０．５時間撹拌して混合溶液を得た。次いで前記重合開始剤２，２’−アゾビス（２，４−ジメチルバレロニトリル）（和光純薬工業株式会社製、商品名：Ｖ−６５）１．１質量部をメチルエチルケトン４７．３質量部に溶解した重合開始剤溶液を調製し、前記混合溶液に加え、７７℃で０．５時間撹拌することで熟成を行った。前記重合開始剤溶液の調製、添加及び熟成を更に５回行った。次いで反応容器内の反応溶液を８０℃に１時間維持し、固形分濃度は４５．２質量％になるようにメチルエチルケトン約２００質量部を加えて共重合体ｏの溶液を得た。得られた水不溶性の共重合体ｏの重量平均分子量は２８，２００であった。
【０１１８】
得られた共重合体ａ〜ｏの構造、及び重量平均分子量を下記表１に示す。
【０１１９】
【表１】
2017105971.tif 000029
なお、表１中、ＫＯＨは水酸化カリウムであり、ＴＥＡＨはテトラエチルアンモニウムヒドロキシドであり、ＤＭＡＥはジメチルエタノールアミンである。
【０１２０】
（顔料分散体の調製例１）
＜顔料分散体１の調製＞
・下記構造式（１−４）で表される顔料（Ｐｉｇｍｅｎｔ  Ｒｅｄ  １５０、富士色素株式会社製）・・・１５．０質量部
・高分子分散剤（ＢＹＫＪＥＴ−９１５１、有効成分１００％、ビックケミー社製）・・・５．０質量部
・イオン交換水・・・８０．０質量部
高分子分散剤をイオン交換水に加えて溶解し、構造式（１−４）で表される顔料を混合、撹拌し充分に湿潤したところで、混練装置（ダイノーミル  ＫＤＬ  Ａ型、ＷＡＢ社製）に直径０．５ｍｍジルコニアビーズを充填して、２，０００ｒｐｍで６０分間混練を行なった。ジルコニアビーズを取り出して平均孔径が１μｍのフィルターでろ過して、顔料固形分濃度が１５質量％である顔料分散体１を得た。
【化２７】
2017105971.tif 000030
【０１２１】
（顔料分散体の調製例２）
＜顔料分散体２の調製＞
下記構造式（１−１）で表される顔料（Ｐｉｇｍｅｎｔ  Ｒｅｄ  ３２、東京色材工業株式会社製）３００質量部を水１，０００質量部に良く混合した後、次亜塩素酸ソーダ（有効塩素濃度１２モル％）４５０質量部を滴下して、１００℃以上１０５℃以下で８時間撹拌することで、酸化により顔料表面にカルボン酸基を付与した。次いで、さらに次亜塩素酸ソーダ（有効塩素濃度１２モル％）１００質量部を加え、直径０．５ｍｍジルコニアビーズを充填した混練装置（ダイノーミル  ＫＤＬ  Ａ型、ＷＡＢ社製）を用いて、２，０００ｒｐｍで２時間分散した。得られたスラリーを水で１０倍に希釈し、水酸化リチウムでｐＨを調整した後、電導度が０．２ｍＳ／ｃｍまで限外濾過膜で脱塩濃縮した。更に、遠心処理により粗大粒子を除き、平均孔径が１μｍのフィルターでろ過して、顔料固形分濃度が１５質量％の顔料分散体２を得た。
【化２８】
2017105971.tif 000031
【０１２２】
（顔料分散体の調製例３）
＜顔料分散体３の調製＞
下記構造式（１−３）で表される顔料（Ｐｉｇｍｅｎｔ  Ｒｅｄ  １４７、Ａｌｆａ  Ｃｈｅｍｉｓｔｒｙ社製）１００質量部と、下記構造式（５）で表される化合物１００ミリモル、及びイオン交換水１Ｌを室温環境下Ｓｉｌｖｅｒｓｏｎミキサー（６，０００ｒｐｍ）で混合して混合物を得た。得られたスラリーのｐＨが４より高い場合は、硝酸１００ミリモルを添加した。３０分間後に、少量のイオン交換水に溶解された亜硝酸ナトリウム（１００ミリモル）を前記混合物にゆっくりと添加した。さらに、撹拌しながら６０℃に加温し、１時間反応させることで、顔料表面に下記構造式（５）で表される化合物を付加し、ＮａＯＨ水溶液によりｐＨ１０に調整することにより３０分間後に、少なくとも１つのジェミナルビスホスホン酸基又はジェミナルビスホスホン酸ナトリウム塩と結合した顔料を含んだ顔料分散体が得られた。これにイオン交換水を加え透析膜を用いた限外濾過を行い、さらに超音波分散を行って顔料固形分が１５質量％に濃縮した顔料分散体３を得た。
【化２９】
2017105971.tif 000032
【化３０】
2017105971.tif 000033
【０１２３】
（顔料分散体の調製例４）
＜顔料分散体４の調製＞
・下記構造式（１−２）で表される顔料（Ｐｉｇｍｅｎｔ  Ｒｅｄ  １４６、ＳＹＭＵＬＥＲ  Ｆａｓｔ  Ｒｅｄ  ４５８０、ＤＩＣ株式会社製）・・・１５．０質量部
・共重合体ａの溶液（固形分濃度：１０質量％）・・・６０．０質量部
・イオン交換水・・・２５．０質量部
顔料分散体１の調製において、上記組成に変更した以外は、顔料分散体１の調製と同様にして、顔料固形分濃度が１５質量％の顔料分散体４を得た。
【化３１】
2017105971.tif 000034
【０１２４】
（顔料分散体の調製例５）
＜顔料分散体５の調製＞
共重合体ｂの溶液（固形分濃度：５０質量％）２８質量部、下記構造式（１−５）で表される顔料（Ｐｉｇｍｅｎｔ  Ｒｅｄ  ２６９、Ｔ  Ｒｅｄ  １０２２、ＤＩＣ株式会社製）２６質量部、１ｍｏｌ／Ｌ水酸化ナトリウム水溶液１３．６質量部、メチルエチルケトン２０質量部、及びイオン交換水３０質量部を十分に撹拌した。その後、３本ロールミル（商品名：ＮＲ−８４Ａ、株式会社ノリタケカンパニー製）を用いて２０回混練した。得られたペーストをイオン交換水２００質量部に投入し、十分に撹拌した後、エバポレーターを用いてメチルエチルケトン、及び水を留去し、顔料固形分濃度が１５質量％の顔料分散体５を得た。この顔料分散体５は、顔料がポリマーによって被覆されたポリマー被覆顔料粒子の分散体である。
【化３２】
2017105971.tif 000035
【０１２５】
（顔料分散体の調製例６）
＜顔料分散体６の調製＞
・前記構造式（１−２）で表される顔料と前記構造式（１−３）で表される顔料との混合物（Ｎａｐｈｔｈｏｌ  Ｃａｒｍｉｎｅ  ６Ｂ、Ｃａｐｐｅｌｌｅ  Ｐｉｇｍｅｎｔ  ＮＶ社製）・・・１５．０質量部
・共重合体ｃの溶液（固形分濃度：１０質量％）・・・３７．５質量部
・イオン交換水・・・４７．５質量部
顔料分散体１の調製において、質量比（顔料／共重合体）を４．０に変更した以外は、顔料分散体１の調製と同様にして、顔料固形分濃度が１５質量％の顔料分散体６を得た。
【０１２６】
（顔料分散体の調製例７）
＜顔料分散体７の調製＞
顔料分散体の調製例６において、共重合体ｃの溶液を共重合体ｄの溶液に変更した以外は、顔料分散体の調製例６と同様にして、顔料固形分濃度が１５質量％の顔料分散体７を得た。
【０１２７】
（顔料分散体の調製例８）
＜顔料分散体８の調製＞
顔料分散体の調製例６において、共重合体ｃの溶液を共重合体ｅの溶液に変更した以外は、顔料分散体の調製例６と同様にして、顔料固形分濃度が１５質量％の顔料分散体８を得た。
【０１２８】
（顔料分散体の調製例９）
＜顔料分散体９の調製＞
顔料分散体の調製例６において、共重合体ｃの溶液を共重合体ｆの溶液に変更した以外は、顔料分散体の調製例６と同様にして、顔料固形分濃度が１５質量％の顔料分散体９を得た。
【０１２９】
（顔料分散体の調製例１０）
＜顔料分散体１０の調製＞
顔料分散体の調製例６において、前記構造式（１−２）で表される顔料と前記構造式（１−３）で表される顔料との混合物（Ｎａｐｈｔｈｏｌ  Ｃａｒｍｉｎｅ  ６Ｂ、Ｃａｐｐｅｌｌｅ  Ｐｉｇｍｅｎｔ  ＮＶ社製）１５．０質量部、共重合体ｃの溶液３７．５質量部及びイオン交換水４７．５質量部を、前記構造式（１−５）で表される顔料（Ｐｉｇｍｅｎｔ  Ｒｅｄ  ２６９、Ｔ  Ｒｅｄ  １０２２、ＤＩＣ株式会社製）１５．０質量部、及び共重合体ｇの溶液５０．０質量部、及びイオン交換水３５．０質量部に変更した以外は、顔料分散体の調製例６と同様にして、顔料固形分濃度が１５質量％の顔料分散体１０を得た。
【０１３０】
（顔料分散体の調製例１１）
＜顔料分散体１１の調製＞
顔料分散体の調製例６において、前記構造式（１−２）で表される顔料と前記構造式（１−３）で表される顔料との混合物（Ｎａｐｈｔｈｏｌ  Ｃａｒｍｉｎｅ  ６Ｂ、Ｃａｐｐｅｌｌｅ  Ｐｉｇｍｅｎｔ  ＮＶ社製）１５．０質量部、共重合体ｃの溶液３７．５質量部及びイオン交換水４７．５質量部を、前記構造式（１−４）で表される顔料（Ｐｉｇｍｅｎｔ  Ｒｅｄ  １５０、冨士色素株式会社製）１５．０質量部、及び共重合体ｈの溶液７５．０質量部、及びイオン交換水１０．０質量部に変更して、質量比（顔料／共重合体）を２．０にした以外は、顔料分散体の調製例６と同様にして、顔料固形分濃度が１５質量％の顔料分散体１１を得た。
【０１３１】
（顔料分散体の調製例１２）
＜顔料分散体１２の調製＞
顔料分散体の調製例１１において、共重合体ｈの溶液を共重合体ｉの溶液に変更した以外は、顔料分散体の調製例１１と同様にして、顔料固形分濃度が１５質量％の顔料分散体１２を得た。
【０１３２】
（顔料分散体の調製例１３）
＜顔料分散体１３の調製＞
顔料分散体の調製例６において、共重合体ｃの溶液３７．５質量部、及びイオン交換水４７．５質量部を、共重合体ｊの溶液２５．０質量部、及びイオン交換水５０．０質量部に変更した以外は、顔料分散体の調製例６と同様にして、顔料固形分濃度が１５質量％の顔料分散体１３を得た。
【０１３３】
（顔料分散体の調製例１４）
＜顔料分散体１４の調製＞
顔料分散体の調製例１３において、共重合体ｊの溶液２５．０質量部、及びイオン交換水５０．０質量部を、共重合体ｋの溶液８３．３質量部、及びイオン交換水１．７質量部に変更し、質量比（顔料／共重合体）を１．８にした以外は、顔料分散体の調製例１３と同様にして、顔料固形分濃度が１５質量％の顔料分散体１４を得た。
【０１３４】
（顔料分散体の調製例１５）
＜顔料分散体１５の調製＞
顔料分散体の調製例１３において、共重合体ｈの溶液７５．０質量部、及びイオン交換水１０．０質量部を、共重合体ｌの溶液２３．１質量部、及びイオン交換水６１．９質量部に変更し、質量比（顔料／共重合体）を６．５にした以外は、顔料分散体の調製例１３と同様にして、顔料固形分濃度が１５質量％の顔料分散体１５を得た。
【０１３５】
（顔料分散体の調製例１６）
＜顔料分散体１６の調製＞
顔料分散体の調製例６において、共重合体ｃの溶液を共重合体ｍの溶液に変更した以外は、顔料分散体の調製例６と同様にして、顔料固形分濃度が１５質量％の顔料分散体１６を得た。
【０１３６】
（顔料分散体の調製例１７）
＜顔料分散体１７の調製＞
顔料分散体の調製例６において、共重合体ｃの溶液を共重合体ｎの溶液に変更した以外は、顔料分散体の調製例６と同様にして、顔料固形分濃度が１５質量％の顔料分散体１７を得た。
【０１３７】
（顔料分散体の調製例１８）
＜顔料分散体１８の調製＞
顔料分散体の調製例１４において、共重合体ｋの溶液を下記構造式（６）で表される分散剤に変更した以外は、顔料分散体の調製例１４と同様にして、顔料固形分濃度が１５質量％の顔料分散体１８を得た。
【化３３】
2017105971.tif 000036
【０１３８】
（顔料分散体の調製例１９）
＜顔料分散体１９の調製＞
顔料分散体の調製例７において、混練装置による混練時間６０分間を混練装置による混練時間１２０分間に変更した以外は、顔料分散体の調製例７と同様にして、顔料固形分濃度が１５質量％の顔料分散体１９を得た。
【０１３９】
（顔料分散体の調製例２０）
＜顔料分散体２０の調製＞
顔料分散体の調製例１１において、共重合体ｈの溶液７５．０質量部、及びイオン交換水１０．０質量部を、共重合体ｈの溶液７５．０質量部、及びイオン交換水を１．７質量部に変更した以外は、顔料分散体の調製例１１と同様にして、顔料固形分濃度が１５質量％の顔料分散体２０を得た。
【０１４０】
（顔料分散体の調製例２１）
＜顔料分散体２１の調製＞
顔料分散体の調製例１において、高分子分散剤（ＢＹＫＪＥＴ−９１５１、有効成分１００質量％、ビックケミー社製）５．０質量部、及びイオン交換水８０．０質量部を、高分子分散剤（ＢＹＫＪＥＴ−２０１２、有効成分４０質量％、ビックケミー社製）１２．５質量部、及びイオン交換水を７２．５質量部に変更した以外は、顔料分散体の調製例１と同様にして、顔料固形分濃度が１５質量％の顔料分散体２１を得た。
【０１４１】
（顔料分散体の調製例２２）
＜顔料分散体２２の調製＞
共重合体の合成例１５で得られた水不溶性共重合体ｏの溶液（固形分濃度：４５．２質量％）４４．２質量部を、メチルエチルケトン（ＭＥＫ）３６．１質量部と混合し、水不溶性の共重合体ｏのＭＥＫ溶液を得た。
容積が２Ｌのディスパーに前記共重合体ｏのＭＥＫ溶液を投入し、翼直径４０ｍｍの撹拌翼で１，４００ｒｐｍの条件で撹拌しながら、イオン交換水１７６．８質量部、５Ｎ水酸化ナトリウム水溶液６．１質量部、及び２５質量％アンモニア水溶液１．３質量部を添加して、水酸化ナトリウムによる中和度が８５％、アンモニアによる中和度が４０％となるように調整し、０℃の水浴で冷却しながら、１，４００ｒｐｍで１５分間撹拌した。
次いで、前記構造式（１−５）で表される顔料（Ｐｅｒｍａｎｅｎｔ  Ｃａｒｍｉｎｅ  ３８１０、山陽色素株式会社製）、及びキナクリドン顔料ピグメントレッド１２２（Ｃｈｒｏｍｏｆｉｎｅ  Ｒｅｄ  ６１１１Ｔ、大日精化工業株式会社製）を、質量比（構造式（１−５）／ＰＲ１２２）が５０／５０の割合で６０質量部加え、７，０００ｒｐｍで３時間撹拌した。
得られた顔料混合物をマイクロフルイダイザー「Ｍ−１１０ＥＨ−３０ＸＰ」（Ｍｉｃｒｏｆｌｕｉｄｉｃｓ社製）を用いて１５０ＭＰａの圧力で２０パス分散処理し、分散処理物を得た。固形分濃度は２５．０質量％であった。
前記工程で得られた分散処理物３２４．５質量部を２Ｌナスフラスコに入れ、イオン交換水２１６．３質量部を加え（固形分濃度：１５．０質量％）、減圧蒸留装置「ロータリーエバポレーター  Ｎ−１０００Ｓ」（東京理化器械株式会社製）を用いて、回転数５０ｒｐｍで、３２℃に調整した温浴中、０．０９ＭＰａの圧力で３時間保持して、有機溶媒を除去した。更に、温浴を６２℃に調整し、圧力を０．０７ＭＰａに下げて固形分濃度２５質量％になるまで濃縮した。
得られた濃縮物を５００ｍＬアングルローターに投入し、高速冷却遠心機「ｈｉｍａｃ  ＣＲ２２Ｇ」（日立工機株式会社製、設定温度：２０℃）を用いて７，０００ｒｐｍで２０分間遠心分離した後、液層部分を平均孔径が５μｍのメンブランフィルター（Ｍｉｎｉｓａｒｔ、Ｓａｒｔｏｒｉｕｓ社製）でろ過した。ろ液３００質量部（顔料５５．１質量部、共重合体ｏの溶液１８．４質量部）にイオン交換水４８．４質量部を添加し、更にグリセリン１８．４質量部とプロキセルＬＶＳ  ０．７４質量部を添加し、７０℃で１時間撹拌した。２５℃に冷却後、前記メンブランフィルターでろ過し、更に固形分濃度は２０．０質量％になるようにイオン交換水を加えて、顔料水分散体２２を得た。
【０１４２】
得られた顔料分散剤１〜２２の顔料分散剤の種類、及び構造、並びに質量比（顔料／共重合体）を下記表２に示す。
【０１４３】
【表２】
2017105971.tif 000037
【０１４４】
（実施例１）
・顔料分散体１・・・３０．０質量部
・２−ピロリドン・・・５．０質量部
・１，３−ブタンジオール・・・１０．０質量部
・グリセリン・・・１５．０質量部
・２−エチル−１，３−ヘキサンジオール・・・２．０質量部
・ポリオキシエチレンポリオキシプロピレンアルキルエーテル（エマルゲンＬＳ−１０６、花王株式会社製）・・・１．０質量部
・２−アミノ−２−エチル−１，３−プロパンジオール・・・０．５質量部
・防腐防黴剤（プロキセルＬＶ、アーチ・ケミカルズ・ジャパン社製）・・・０．１質量部
・イオン交換水・・・３６．４質量部
顔料分散体１以外の前記成分をイオン交換水に溶解した混合液を作製した後、顔料分散体１と混合し、平均孔径が１μｍのフィルターでろ過して、マゼンタインク１を得た。
【０１４５】
（実施例２）
・顔料分散体２・・・３０．０質量部
・イソプロピリデングリセロール・・・２５．０質量部
・１，３−ブタンジオール・・・５．０質量部
・２−エチル−１，３−ヘキサンジオール・・・２．０質量部
・下記一般式（ｅ）で表される界面活性剤・・・０．５質量部
・２−アミノ−２−エチル−１，３−プロパンジオール・・・０．５質量部
・防腐防黴剤（プロキセルＬＶ、アーチ・ケミカルズ・ジャパン社製）・・・０．１質量部
・イオン交換水・・・３６．９質量部
顔料分散体２以外の前記成分をイオン交換水に溶解した混合液を作製した後、顔料分散体２を添加して混合し、平均孔径が１μｍのフィルターでろ過してマゼンタインク２を得た。
【化３４】
2017105971.tif 000038
（ただし、前記一般式（ｅ）中、ａは、８以上９以下の整数である。）
【０１４６】
（実施例３）
・顔料分散体３・・・３０．０質量部
・３−ブトキシ−Ｎ，Ｎ−ジメチルプロピオンアミド・・・２５．０質量部
・１，３−ブタンジオール・・・５．０質量部
・２−エチル−１，３−ヘキサンジオール・・・２．０質量部
・下記一般式（ｆ）で表される界面活性剤・・・０．５質量部
・２−アミノ−２−エチル−１，３−プロパンジオール・・・０．５質量部
・防腐防黴剤（プロキセルＬＶ、アーチ・ケミカルズ・ジャパン社製）・・・０．１質量部
・イオン交換水・・・３６．９質量部
顔料分散体３以外の前記成分をイオン交換水に溶解した混合液を作製した後、顔料分散体３を添加して混合し、平均孔径が１μｍのフィルターでろ過してマゼンタインク３を得た。
【化３５】
2017105971.tif 000039
（ただし、前記一般式（ｆ）中、ｂは、８以上９以下の整数である。）
【０１４７】
（実施例４）
・顔料分散体４・・・３０．０質量部
・３−エチル−３−ヒドロキシメチルオキセタン・・・１５．０質量部
・１，３−ブタンジオール・・・１５．０質量部
・２−エチル−１，３−ヘキサンジオール・・・２．０質量部
・ポリオキシエチレンポリオキシプロピレンアルキルエーテル（エマルゲンＬＳ−１０６、花王株式会社製・・・１．０質量部
・２−アミノ−２−エチル−１，３−プロパンジオール・・・０．５質量部
・防腐防黴剤（プロキセルＬＶ、アーチ・ケミカルズ・ジャパン社製）・・・０．１質量部
・イオン交換水・・・３６．４質量部
顔料分散体４以外の前記成分をイオン交換水に溶解した混合液を作製した後、顔料分散体４を添加して混合し、平均孔径が１μｍのフィルターでろ過してマゼンタインク４を得た。
【０１４８】
（実施例５）
実施例１において、顔料分散体１を顔料分散体５に変更した以外は、実施例１と同様にして、マゼンタインク５を得た。
【０１４９】
（実施例６）
・顔料分散体６・・・３０．０質量部
・３−エチル−３−ヒドロキシメチルオキセタン・・・２５．０質量部
・１，３−ブタンジオール・・・５．０質量部
・２−エチル−１，３−ヘキサンジオール・・・２．０質量部
・前記一般式（ｅ）で表される界面活性剤・・・０．５質量部
・２−アミノ−２−エチル−１，３−プロパンジオール・・・０．５質量部
・防腐防黴剤（プロキセルＬＶ、アーチ・ケミカルズ・ジャパン社製）・・・０．１質量部
・イオン交換水・・・３６．９質量部
顔料分散体６以外の前記成分をイオン交換水に溶解した混合液を作製した後、顔料分散体６を添加して混合し、平均孔径が１μｍのフィルターでろ過してマゼンタインク６を得た。
【０１５０】
（実施例７）
実施例６において、顔料分散体６を顔料分散体７に変更した以外は、実施例６と同様にして、マゼンタインク７を得た。
【０１５１】
（実施例８）
実施例６において、顔料分散体６を顔料分散体８に変更した以外は、実施例６と同様にして、マゼンタインク８を得た。
【０１５２】
（実施例９）
実施例６において、顔料分散体６を顔料分散体９に変更した以外は、実施例６と同様にして、マゼンタインク９を得た。
【０１５３】
（実施例１０）
実施例６において、顔料分散体６を顔料分散体１０に変更した以外は、実施例６と同様にして、マゼンタインク１０を得た。
【０１５４】
（実施例１１）
実施例６において、顔料分散体６を顔料分散体１１に変更した以外は、実施例６と同様にして、マゼンタインク１１を得た。
【０１５５】
（実施例１２）
実施例１１において、顔料分散体１１を顔料分散体１２に変更した以外は、実施例１１と同様にして、マゼンタインク１２を得た。
【０１５６】
（実施例１３）
実施例１において、顔料分散体１を顔料分散体１３に変更した以外は、実施例１と同様にして、マゼンタインク１３を得た。
【０１５７】
（実施例１４）
実施例１３において、顔料分散体１３を顔料分散体１４に変更した以外は、実施例１３と同様にして、マゼンタインク１４を得た。
【０１５８】
（実施例１５）
実施例３において、顔料分散体３を顔料分散体１５に変更した以外は、実施例３と同様にして、マゼンタインク１５を得た。
【０１５９】
（実施例１６）
実施例６において、顔料分散体６を顔料分散体１６に変更した以外は、実施例６と同様にして、マゼンタインク１６を得た。
【０１６０】
（実施例１７）
実施例６において、顔料分散体６を顔料分散体１７に変更した以外は、実施例６と同様にして、マゼンタインク１７を得た。
【０１６１】
（比較例１）
実施例１４において、顔料分散体１４を顔料分散体１８に変更した以外は、実施例１４と同様にして、マゼンタインク１８を得た。
【０１６２】
（比較例２）
実施例７において、顔料分散体７を顔料分散体１９に変更した以外は、実施例７と同様にして、マゼンタインク１９を得た。
【０１６３】
（比較例３）
実施例１１において、顔料分散体１１を顔料分散体２０に変更した以外は、実施例１１と同様にして、マゼンタインク２０を得た。
【０１６４】
（比較例４）
実施例１において、顔料分散体１を顔料分散体２１に変更した以外は、実施例１と同様にして、マゼンタインク２１を得た。
【０１６５】
（比較例５）
顔料分散体２２（グリセリン５質量％含有）・・・２６．７質量部
水不溶性ビニルポリマー粒子（アニオン性自己架橋水系アクリル樹脂、Ｎｅｏｃｒｙｌ  Ａ１１２７、ＤＳＭ  ＮｅｏＲｅｓｉｎｓ社製、固形分濃度：４４質量％、平均粒径：６３．２ｎｍ）・・・１１．４質量部
プロピレングリコール１（和光純薬工業株式会社製）・・・２０．０質量部
ジプロピレングリコールモノメチルエーテル（和光純薬工業株式会社製）・・・１０．０質量部
プロピレングリコール２（サーフィノール１０４ＰＧ５０、日信化学工業株式会社製、有効分５０％）・・・０．６質量部
ポリオキシエチレンラウリルエーテル（エマルゲン１２０、花王株式会社製）・・・０．６質量部
イオン交換水・・・３０．７質量部
顔料分散体２２以外の前記成分をイオン交換水に溶解した混合液を作製した後、顔料分散体２２を添加して混合し、平均孔径が１μｍのフィルターでろ過してマゼンタインク２２を得た。
【０１６６】
得られたマゼンタインク１〜２２の組成及び物性を下記表３〜表６に示す。
【０１６７】
【表３】
2017105971.tif 000040
【０１６８】
【表４】
2017105971.tif 000041
【０１６９】
【表５】
2017105971.tif 000042
【０１７０】
【表６】
2017105971.tif 000043
【０１７１】
次に、作製した各インクについて、以下のようにして、測定及び評価を行った。結果を表７及び表８に示した。
【０１７２】
＜吸光度の測定＞
前記吸光度の測定には分光光度計（Ｕ−３３１０、株式会社日立製作所製）を用いた。測定対象である各インクは顔料濃度が４．５質量％であり、原液の状態では顔料濃度が高すぎて測定できないため、純水で９００倍に希釈した上で、光路長１０ｍｍの石英ガラス製セルに入れて、測定に供した。リファレンスとしては純水を用いた。
可視光領域（波長３４０ｎｍから波長８００ｎｍ）において５ｎｍ刻み以下の間隔でスキャンを行い、吸光スペクトルを得た。
図３には、実施例５のインクの吸光スペクトルを示した。図３から、波長４００ｎｍから４５０ｎｍにおける吸光度の最小値Ｘ、波長５００ｎｍから５５０ｎｍにおける吸光度の最大値の吸光度Ｙ、波長５５１ｎｍから６００ｎｍにおける吸光度の最大値Ｚを求め、吸光度比（Ｘ／Ｙ）、及び吸光度比（Ｚ／Ｙ）を算出した。
また、図４には、実施例５、及び比較例１の吸光スペクトルに示した。
【０１７３】
＜保存安定性＞
各インクをインクカートリッジに充填して７０℃で１４日間保存し、保存前の粘度に対する保存後の粘度の変化率を下記式から求め、下記評価基準に基づいて、保存安定性を評価した。ランクＡ、及びＢが許容範囲である。
なお、粘度の測定には、粘度計（ＲＥ８０Ｌ、東機産業株式会社製）を使用し、５０回転又は１００回転で２５℃における粘度を測定した。
【数２】
2017105971.tif 000044
［評価基準］
Ａ：粘度の変化率が±５％以内
Ｂ：粘度の変化率が±５％を超え、±１０％以内
Ｃ：粘度の変化率が±１０％を超え、±３０％以内
Ｄ：粘度の変化率が±３０％を超える（ゲル化して評価不能）
【０１７４】
＜吐出安定性＞
各インクを、インクジェットプリンタ（ＩＰＳｉＯ  ＧＸ−ｅ５５００、株式会社リコー製）にセットし、１０分間連続印字を行い、ヘッド面にインクが付着した状態で保湿キャップをして前記インクジェットプリンタを５０℃で６０％ＲＨ環境下、１ヶ月間放置した後、クリーニングを実施して放置前と同等に復帰させた。その後、印刷パターンチャートを２０枚連続で印字した後、２０分間印字を実施しない休止状態にする。これを５０回繰り返し、累計で１，０００枚印字した後、もう１枚同じチャートを印字した時の５面積％チャートベタ部の筋、白抜け、噴射乱れの有無を目視により下記の基準で、吐出安定性を評価した。ランクＡ、及びＢが許容範囲である。
なお、印刷パターンは、紙面全面積中、各色の印字面積が５％であるチャートにおいて、各インクを１００％ｄｕｔｙで印字した。印字条件は、記録密度１，２００ｄｐｉ×１，２００ｄｐｉとした。
［評価基準］
Ａ：ベタ部にスジ、白抜け、及び噴射乱れの少なくともいずれかが無い
Ｂ：ベタ部にスジ、白抜け、及び噴射乱れの少なくともいずれかが若干認められる
Ｃ：ベタ部にスジ、白抜け、及び噴射乱れの少なくともいずれかが認められる
Ｄ：ベタ部全域にわたってスジ、白抜け、及び噴射乱れの少なくともいずれかが認められる
【０１７５】
＜耐光性＞
各インクを、インクジェットプリンタ（ＩＰＳｉＯ  ＧＸ−ｅ５５００、株式会社リコー製）を用いて、下記評価紙に記録密度１，２００ｄｐｉ×１，２００ｄｐｉでベタ画像を印字し、乾燥後、画像濃度を反射型カラー分光測色濃度計（Ｘ−Ｒｉｔｅ社製）を用いて測定した。その後、キセノンフィードメーター（装置名：アトラス・ウエザオメータＣｉ３５ＡＷ、株式会社東洋精機製作所製）によりブラックパネル温度６３℃で２４時間照射し、処理後の画像濃度を反射型カラー分光測色濃度計（Ｘ−Ｒｉｔｅ社製）を用いて測定して、処理前後の画像濃度を求め、下記の式により退色率ｔ（％）を求め、下記評価基準に基づいて、耐光性を評価した。なお、ランクＡ、及びＢが許容範囲である。
ｔ（％）＝［１−（処理後の画像濃度／処理前の画像濃度）］×１００
［評価紙］
コート紙：ＯＫトップコート＋（王子製紙株式会社製）
［評価基準］
Ａ：退色率ｔ（％）が５％以下
Ｂ：退色率ｔ（％）が５％を超え、１０％以下
Ｃ：退色率ｔ（％）が１０％を超え、２０％以下
Ｄ：退色率ｔ（％）が２０％を超える
【０１７６】
＜彩度＞
各インクを、インクジェットプリンタ（ＩＰＳｉＯ  ＧＸ−ｅ５５００、株式会社リコー製）を用いて、下記評価紙に記録密度１，２００ｄｐｉ×１，２００ｄｐｉでベタ画像を印字し、乾燥後、反射型カラー分光測色濃度計（Ｘ−Ｒｉｔｅ社製）を用いて、Ｌ＊ａ＊ｂ＊の値を測定し、ａ＊及びｂ＊の測定値からＣ＊値を算出し、下記評価基準に基づき、評価した。なお、ランクＡ、及びＢが許容範囲である。
［評価紙］
コート紙：ＯＫトップコート＋（王子製紙株式会社製）
専用光沢紙：クリスピア（セイコーエプソン株式会社製）
［評価基準］
Ａ：Ｃ＊が７５以上
Ｂ：Ｃ＊が７０以上７５未満
Ｃ：Ｃ＊が６５以上７０未満
Ｄ：Ｃ＊が６５未満
【０１７７】
＜色再現性（色差ΔＥ）＞
各インクを、インクジェットプリンタ（ＩＰＳｉＯ  ＧＸ−ｅ５５００、株式会社リコー製）を用いて、下記評価紙に記録密度１，２００ｄｐｉ×１，２００ｄｐｉでベタ画像を印字し、乾燥後、反射型カラー分光測色濃度計（Ｘ−Ｒｉｔｅ社製）を用いて、Ｌ＊ａ＊ｂ＊の値を測定した。測定値と標準色（Ｊａｐａｎ  ｃｏｌｏｒ  ｖｅｒ．２）のマゼンタ色（Ｌ＊：４６．３、ａ＊：７４．４、ｂ＊：−４．８）との色差ΔＥを下記数式から求め、下記評価基準に基づき、色再現性を評価した。色差ΔＥが小さいほど、色再現性に優れる。なお、ランクＡ、Ｂが許容範囲である。
【数３】
2017105971.tif 000045
［評価紙］
コート紙：ＯＫトップコート＋（王子製紙株式会社製）
［評価基準］
Ａ：色差ΔＥが５未満
Ｂ：色差ΔＥが５以上７．５未満
Ｃ：色差ΔＥが７．５以上１０未満
Ｄ：色差ΔＥが１０以上
【０１７８】
【表７】
2017105971.tif 000046
【０１７９】
【表８】
2017105971.tif 000047
なお、表８中、（  ）内の数値は、コート紙、又は専用光沢紙における彩度、或いは色差（ΔＥ）の値を表す。
【０１８０】
前記表７及び表８の結果から本発明のインクは、鮮やかな発色が得られ、標準色（Ｊａｐａｎ  ｃｏｌｏｒ  ｖｅｒ．２）のマゼンタ色の色再現性に優れ、耐光性にも優れた画像を得ることができ、さらに吐出安定性、及び保存安定性にも優れることが分かる。
【０１８１】
本発明の態様としては、例えば、以下のとおりである。
＜１＞  下記一般式（ａ）で表される顔料、有機溶剤、及び水を含有し、
波長４００ｎｍから４５０ｎｍにおける吸光度の最小値をＸとし、
波長５００ｎｍから５５０ｎｍにおける吸光度の最大値をＹとし、
波長５５１ｎｍから６００ｎｍにおける吸光度の最大値をＺとしたときの、
吸光度比（Ｘ／Ｙ）が、０．１０以上０．２０以下であり、
吸光度比（Ｚ／Ｙ）が、１．５５以上１．８０以下であることを特徴とするインクである。
【化３６】
2017105971.tif 000048
（ただし、前記一般式（ａ）中、Ｒ１は、水素原子、及び下記一般式（Ａ）で表される基のいずれかを表す。）
【化３７】
2017105971.tif 000049
（ただし、前記一般式（Ａ）中、Ａ１、Ａ２、及びＡ３は、それぞれ独立に、水素原子、塩素原子、メチル基、及びメトキシ基のいずれかを表す。）
＜２＞  記録媒体上に形成したインクの付着量が０．９６ｍｇ／ｃｍ２であるときの画像における、Ｌ＊ａ＊ｂ＊表色系による、Ｌ＊が４６以上であり、ａ＊が７４以上であり、ｂ＊が−５以下である前記＜１＞に記載のインクである。
＜３＞  共重合体をさらに含有し、
前記共重合体が、下記一般式（ｂ）で表される構造単位と、下記一般式（ｃ）で表される構造単位、及び下記一般式（ｄ）で表される構造単位のいずれかと、を有する前記＜１＞から＜２＞のいずれかに記載のインクである。
【化３８】
2017105971.tif 000050
（ただし、前記一般式（ｂ）中、Ｒ２は、水素原子及びメチル基のいずれかを表し、Ｍ＋は、水素イオン及び陽イオンのいずれかを表す。）
【化３９】
2017105971.tif 000051
（ただし、前記一般式（ｃ）中、Ｒ３は、水素原子及びメチル基のいずれかを表し、Ｌは、単結合及び炭素数２以上１８以下のアルキレン基のいずれかを表す。）
【化４０】
2017105971.tif 000052
（ただし、前記一般式（ｄ）中、Ｒ４は、水素原子及びメチル基のいずれかを表し、Ｌは、単結合及び炭素数２以上１８以下のアルキレン基のいずれかを表す。）
＜４＞  前記一般式（ｂ）で表される構造単位のモル数（Ｍ１）と、前記一般式（ｃ）で表される構造単位及び前記一般式（ｄ）で表される構造単位のいずれかのモル数（Ｍ２）とのモル数比（Ｍ１／Ｍ２）が、０．５以上３以下である前記＜１＞から＜３＞のいずれかに記載のインクである。
＜５＞  前記共重合体の重量平均分子量が、１０，０００以上３０，０００以下である前記＜１＞から＜４＞のいずれかに記載のインクである。
＜６＞  前記共重合体の含有量（質量％）と、前記顔料の含有量（質量％）との質量比（顔料／共重合体）が、２．０以上６．０以下である前記＜１＞から＜５＞のいずれかに記載のインクである。
＜７＞  前記有機溶剤が、３−エチル−３−ヒドロキシメチルオキセタン、イソプロピリデングリセロール、及び３−ブトキシ−Ｎ，Ｎ−ジメチルプロピオンアミドから選択される少なくとも１種を含有する前記＜１＞から＜６＞のいずれかに記載のインクである。
＜８＞  フッ素界面活性剤をさらに含有し、
前記フッ素界面活性剤が、下記一般式（ｅ）で表される化合物、及び下記一般式（ｆ）で表される化合物の少なくともいずれかである前記＜１＞から＜７＞のいずれかに記載のインクである。
【化４１】
2017105971.tif 000053
（ただし、前記一般式（ｅ）中、ａは、８以上９以下の整数である。）
【化４２】
2017105971.tif 000054
（ただし、前記一般式（ｆ）中、ｂは、８以上９以下の整数である。）
＜９＞  前記色材の含有量が、０．５質量％以上１０質量％以下である前記＜１＞から＜８＞のいずれかに記載のインクである。
＜１０＞  前記水の含有量が、１０質量％以上９０質量％以下である前記＜１＞から＜９＞のいずれかに記載のインクである。
＜１１＞  前記共重合体の含有量（質量％）と、前記顔料の含有量（質量％）との質量比（顔料／共重合体）が、３．０以上４．０以下である前記＜１＞から＜１０＞のいずれかに記載のインクである。
＜１２＞  前記水の含有量が、２０質量％以上６０質量％以下である前記＜１＞から＜１１＞のいずれかに記載のインクである。
＜１３＞  前記吸光度比（Ｘ／Ｙ）が、０．１０以上０．１７以下である前記＜１＞から＜１２＞のいずれかに記載のインクである。
＜１４＞  前記吸光度比（Ｚ／Ｙ）が、１．５９以上１．７０以下である前記＜１＞から＜１３＞のいずれかに記載のインクである。
＜１５＞  前記共重合体の含有量（質量％）と、前記顔料の含有量（質量％）との質量比（顔料／共重合体）が、３．０以上４．０以下である前記＜１＞から＜１４＞のいずれかに記載のインクである。
＜１６＞  前記色材が、Ｃ．Ｉ．ピグメントレッド１５０、Ｃ．Ｉ．ピグメントレッド１８４、及びＣ．Ｉ．ピグメントレッド２６９から選択される少なくとも１種である前記＜１＞から＜１５＞のいずれかに記載のインクである。
＜１７＞  前記＜１＞から＜１６＞のいずれかに記載のインクを容器中に収容してなることを特徴とするインク収容容器である。
＜１８＞  前記＜１＞から＜１６＞のいずれかに記載の前記インクに刺激を印加し、前記インクを飛翔させて記録媒体に画像を記録するインク飛翔手段を有することを特徴とするインクジェット記録装置である。
＜１９＞  前記＜１＞から＜１６＞のいずれかに記載のインクに、刺激を印加し、前記インクを飛翔させて記録媒体に画像を記録するインク飛翔工程を含むことを特徴とするインクジェット記録方法である。
＜２０＞  記録媒体と、前記記録媒体上に、下記一般式（ａ）で表される顔料を含有する画像と、を有し、
前記画像における、Ｌ＊ａ＊ｂ＊表色系による、Ｌ＊が４６以上であり、ａ＊が７４以上であり、ｂ＊が−５以下であることを特徴とする記録物である。
【化４３】
2017105971.tif 000055
（ただし、前記一般式（ａ）中、Ｒ１は、水素原子、及び下記一般式（Ａ）で表される基のいずれかを表す。）
【化４４】
2017105971.tif 000056
（ただし、前記一般式（Ａ）中、Ａ１、Ａ２、及びＡ３は、それぞれ独立に、水素原子、塩素原子、メチル基、及びメトキシ基のいずれかを表す。）
【０１８２】
前記＜１＞から＜１６＞のいずれかに記載のインク、前記＜１７＞に記載のインク収容容器、前記＜１８＞に記載のインクジェット記録装置、前記＜１９＞に記載のインクジェット記録方法、及び前記＜２０＞に記載の記録物によると、従来における前記諸問題を解決し、前記本発明の目的を達成することができる。
【先行技術文献】
【特許文献】
【０１８３】
【特許文献１】特開２０１５−０１３９７１号公報
【符号の説明】
【０１８４】
４００：画像形成装置（インクジェット記録装置）
４１１：インク収容容器（インク収容部）
【図１】
2017105971.tif 000066
【図２】
2017105971.tif 000067
【図３】
2017105971.tif 000068
【図４】
2017105971.tif 000069